СПОСОБЫ ОТВЕРЖДЕНИЯ НА МЕСТЕ СЛОЕВ С ОПТИЧЕСКИМ ЭФФЕКТОМ, ПОЛУЧЕННЫХ УСТРОЙСТВАМИ, ГЕНЕРИРУЮЩИМИ МАГНИТНОЕ ПОЛЕ, ГЕНЕРИРУЯ ВОГНУТЫЕ ЛИНИИ ПОЛЯ
PROCESSES FOR IN-FIELD HARDENING OF OPTICAL EFFECT LAYERS PRODUCED BY MAGNETIC-FIELD GENERATING DEVICES GENERATING CONCAVE FIELD LINES

ОБЛАСТЬ ТЕХНИКИ, К КОТОРОЙ ОТНОСИТСЯ ИЗОБРЕТЕНИЕ
[01] Настоящее изобретение относится к области защиты ценных документов и ценных коммерческих товаров от подделывания и незаконного воспроизведения. В частности, настоящее изобретение относится к устройствам и способам получения.
ПРЕДПОСЫЛКИ ИЗОБРЕТЕНИЯ
[02] В данной области техники известно использование красок, композиций или слоев, содержащих магнитные или намагничивающиеся частицы или пигменты, в частности, также магнитные оптически изменяющиеся пигменты, для получения защитных элементов, например, в области защищаемых документов. Покрытия или слои, содержащие ориентированные магнитные или намагничивающиеся частицы, раскрыты, например, в документах US 2570856, US 3676273, US 3791864, US 5630877 и US 5364689. Покрытия или слои, содержащие ориентированные магнитные частицы цветоизменяющего пигмента, дающие в результате оптические эффекты, привлекающие особое внимание, используемые для защиты защищаемых документов, раскрыты в документах WO 2002/090002 A2 и WO 2005/002866 A1.
[03] Признаки защиты, например, для защищаемых документов, можно в целом разбить на «скрытые» признаки защиты, с одной стороны, и «видимые» признаки защиты, с другой стороны. Защита, обеспечиваемая скрытыми признаками защиты, основывается на концепции, что эти признаки трудно обнаружить, для их выявления обычно требуется специальное оборудование и знания, в то время как «видимые» признаки защиты основываются на концепции легкого выявления невооруженными органами чувств человека; например, эти признаки могут быть видимыми и/или обнаруживаемыми посредством тактильных ощущений и при этом все равно являются трудными для изготовления и/или копирования. Однако эффективность видимых признаков защиты в большой мере зависит от их легкого распознавания как признака защиты, поскольку большинство пользователей, и особенно те, которые не имеют предыдущего знания признаков защиты защищенного ими документа или изделия, лишь тогда действительно будут выполнять проверку на основе указанного признака защиты, если действительно будут знать об их существовании и характере.
[04] Особенно поразительного оптического эффекта можно достичь, если признак защиты меняет свой внешний вид при изменения условий наблюдения, например угла зрения. Такой эффект может, например, достигаться оптическими устройствами (DACOD), динамически меняющими внешний вид, такими как вогнутые, соответственно, выпуклые отражающие поверхности френелевского типа, основанные на ориентированных частицах пигмента в отвердевшем слое покрытия, как раскрыто в документе EP 1710756 A1. В этом документе описывается один способ получения печатного изображения, содержащего частицы или чешуйки пигмента, обладающие магнитными свойствами, выравниванием частиц пигмента в магнитном поле. Частицы или чешуйки пигмента после их выравнивания в магнитном поле имеют структуру Френеля, такую, как отражатель Френеля. Наклоном изображения и тем самым изменением направления отражения в сторону наблюдателя, область, показывающая наибольшее отражение в сторону наблюдателя, перемещается в соответствии с выравниванием чешуек или частиц пигмента.
[05] Хотя отражающие поверхности френелевского типа являются плоскими, они создают впечатление вогнутой или выпуклой отражающей полусферы. Указанные отражающие поверхности френелевского типа можно получить воздействием на влажный слой покрытия, содержащий не изотропически отражающие магнитные или намагничивающиеся частицы пигмента магнитного поля одиночного дипольного магнита, причем последний располагается выше для эффекта вогнутости (фиг. 2C снизу), соответственно ниже плоскости слоя покрытия для эффекта выпуклости (фиг. 2C сверху), как проиллюстрировано на фиг. 7B документа EP 1710756 A1 для выпуклой ориентации. Ориентированные таким образом частицы пигмента затем фиксируются в положении и с ориентацией, в котором и с которой они находятся, путем отверждения слоя покрытия.
[06] Одним примером такой структуры является так называемый эффект «перекатывающейся полосы», раскрытый в документах US 2005/0106367 и US 7047883. Признак «перекатывающейся полосы» основан на ориентации частиц пигмента, имитирующей криволинейную поверхность на покрытии, и обеспечивает оптическую иллюзию движения изображениям, состоящим из ориентированных частиц пигмента. Наблюдатель видит зрительную зону отражения, при наклоне изображения движущуюся от наблюдателя или к нему. Так называемая положительная перекатывающаяся полоса содержит частицы пигмента, ориентированные вогнутым образом (фиг. 2B), и следует поверхности с положительной кривизной; положительная перекатывающаяся полоса движется в направлении вращения наклона. Так называемая отрицательная перекатывающаяся полоса содержит частицы пигмента, ориентированные выпуклым образом (фиг. 1 и 2A), и следует поверхности с отрицательной кривизной; отрицательная перекатывающаяся полоса движется в направлении против вращения наклона. Отвержденное покрытие, содержащее частицы пигмента, имеющие ориентацию, следующую вогнутой кривизне (положительная ориентация кривой), демонстрирует визуальный эффект, характеризующийся движением перекатывающейся полосы вверх (положительная перекатывающаяся полоса), когда опора наклоняется назад. Вогнутая кривизна – это кривизна, видимая наблюдателем, смотрящим на отвержденное покрытие со стороны опоры, несущей отвержденное покрытие (фиг. 2B). Отвержденное покрытие, содержащее частицы пигмента, имеющие ориентацию, следующую выпуклой кривизне (отрицательная ориентация кривой, фиг. 2A), демонстрирует визуальный эффект, характеризующийся движением перекатывающейся полосы вниз (отрицательная перекатывающаяся полоса), когда опора, несущая отвержденное покрытие, наклоняется назад (т. е., верх опоры движется от наблюдателя, а низ опоры движется к наблюдателю) (фиг. 1). Этот эффект в настоящее время используется для ряда элементов защиты на банкнотах, таких как «5» банкноты 5 евро или «100» банкноты 100 рандов Южно-Африканской Республики.
[07] Для слоев с оптическим эффектом, напечатанных на подложке, признаки отрицательной перекатывающейся полосы (выпуклая ориентация частиц (PP) пигмента, кривая (фиг. 1 и фиг. 2A) создаются воздействием на влажный и еще неотвержденный слой покрытия магнитного поля магнита, размещенного со стороны подложки, противоположной слою покрытия (фиг. 2C сверху и фиг. 3), а признаки положительной перекатывающейся полосы (вогнутая ориентация частиц (PP) пигмента, кривая (фиг. 2B) создаются воздействием на влажный и еще неотвержденный слой покрытия магнитного поля магнита, размещенного с той же стороны подложки, что и слой покрытия (фиг. 2C снизу и фиг. 4A слева). Примеры признаков положительной и отрицательной перекатывающихся полос и их комбинаций, т. е. признаки двойной перекатывающейся полосы и признаки тройной перекатывающейся полосы, раскрыты в документе US 2005/0106367 и в документе WO 2012/104098 A1, соответственно. Для признаков положительной перекатывающейся полосы, где магнит обращен к еще влажному и неотвержденному слою покрытия, одновременное затвердевание слоя покрытия с помощью источника облучения, такого как, например, источник ультрафиолетового облучения, для фиксирования ориентации частиц пигмента внутри слоя покрытия исключается, обеспечивая, таким образом, указанное затвердевание только после удаления слоя покрытия с магнита.
[08] В документе US 2829862 указана важность вязкоупругих свойств материала-носителя для исключения переориентации магнитных или намагничивающихся частиц пигмента после удаления внешнего магнита. Сохранение композиции для покрытия, содержащей магнитные или намагничивающиеся частицы пигмента или чешуйки внутри магнитного поля во время способа затвердевания, поддерживает ориентацию магнитных или намагничивающихся частиц пигмента. Примеры таких способов раскрыты, например, в документах WO 2012/038531 A1, EP 2433798 A1 и US 2005/0106367. Во всех этих примерах внешнее магнитное устройство размещено на стороне подложки, противоположной стороне, несущей композицию для покрытия, и способ затвердевания инициируется источником облучения, размещенным на стороне подложки, несущей композиции для покрытия.
[09] В данной области техники известно, что, когда композиция для покрытия или краски затвердевает с использованием источника УФ и видимого облучения, условия воздействия композиции для покрытия или краски на источник облучения являются важными для получения полного и быстрого затвердевания композиции. Предпочтительно, источник облучения размещен непосредственно обращенным к композиции для покрытия или краски, подлежащей затвердеванию.
[010] В документе JP 06122848 раскрыт способ печати для глубокой печати, при этом краска при глубокой печати затвердевает с помощью электронного луча с задней стороны подложки непосредственно после нанесения краски. Несмотря на то, что затвердевание с использованием электронного луча обеспечивает затвердевание через оптически непрозрачный материал, однако, указанный механизм требует защиты устройства частями из тяжелого металла, приводя, таким образом, к громоздкому оборудованию и требуя значительных затрат в отношении безопасности. Кроме того, затвердевание с помощью электронного луча сильно ингибируется атмосферой, так что эффективное затвердевание непреимущественно требует инертной атмосферы.
[011] В документе EP 0338378 A1 раскрыт способ получения документов или других изделий, содержащих по меньшей мере одну точную копию дифракционной картины поверхностного рельефа. Способ включает этапы печати жидкой литьевой смолы на определенную область подложки, удерживания смолы между подложкой и образцом поверхностного рельефа и ее затвердевания. Тип используемого излучения зависит, в основном, от состава смолы и типа материала подложки. Для подложки, выполненной из бумаги или из другого непрозрачного листового материала, предпочтительным является электронный луч. Для оптически прозрачного листового материала может использоваться УФ и видимое облучение.
[012] В документе WO 2005/051675 A1 раскрыто устройство и способ печати отверждаемой композиции для получения дифракционной решетки на защищаемом продукте. Композиция затвердевает с использованием УФ и видимого облучения или электронного луча. Если отверждаемая композиция наносится на бумажную подложку и затвердевает с помощью лампы УФ и видимого облучения, лампа предпочтительно размещена на или в средстве, используемом для образования дифракционной решетки, т. е. УФ лампа размещена на передней стороне подложки, несущей отверждаемую композицию. Другие примеры голограмм, полученные путем взаимодействия жидкой композиции с рельефной структурой одновременно с затвердеванием композиции благодаря электронному лучу с задней стороны подложки, были раскрыты, например, в документе WO 2000/0534223 A1 или в документе EP 540450 A1. В документе WO 2012/176126 A1 раскрыты способ и устройство для образования микроструктуры с поверхностным рельефом на бумажной подложке. Способ включает этапы нанесения композиции на переднюю сторону подложки, взаимодействия по меньшей мере участка отверждаемой композиции с микроструктурой поверхностного рельефа, и затвердевание композиции для покрытия с использованием по меньшей мере одной УФ лампы, которая расположена на задней стороне бумажной подложки.
[013] В документе WO 02/090002 A2 раскрыт способ получения покрытых изображениями изделий с использованием магнитных пигментов. Способ включает этапы нанесения на подложку жидкого покрытия, содержащего несферические магнитные пигменты, диспергированные в пигментном связующем, воздействия на жидкое покрытие магнитного поля и отвердение покрытия с помощью воздействия электромагнитного излучения. Этап отвердения может быть выполнен с помощью устройства, содержащего лампу, оборудованную фотошаблоном, так что только части жидкого покрытия выборочно затвердевают, в то время как неподвергшиеся воздействию части покрытия остаются жидкими. Несферические магнитные пигменты, диспергированные в неподвергшихся воздействию частях жидкого покрытия, могут быть переориентированы с использованием второго магнитного поля.
[014] Следовательно, остается необходимость в способе получения признаков защиты, отображающих OEL на подложке, при этом OEL содержит множество магнитных или намагничивающихся частиц пигмента, ориентированных вогнутым образом.
КРАТКОЕ ОПИСАНИЕ ИЗОБРЕТЕНИЯ
[015] Соответственно, цель настоящего изобретения заключается в предоставлении способа, включающего этап применения внешнего магнитного устройства, размещенного на стороне OEL, и одновременного или частично одновременного отверждения слоя покрытия, содержащего множество магнитных или намагничивающихся частиц пигмента путем облучения, исключая при этом недостатки уровня техники.
[016] Это достигается с помощью обеспечения способа получения слоя (OEL) с оптическим эффектом на подложке, а также полученных с применением способа слоев с оптическим эффектом, при этом указанный способ включает этапы:
a) нанесения на подложку композиции для покрытия, содержащей множество магнитных или намагничивающихся частиц пигмента, для образования слоя покрытия, при этом указанный слой покрытия находится в первом состоянии;
b) b1) воздействия на слой покрытия магнитного поля устройства, генерирующего магнитное поле,, при этом указанное устройство, генерирующее магнитное поле, размещают на стороне слоя покрытия, ориентируя при этом множество магнитных или намагничивающихся частиц пигмента, и b2) одновременного или частично одновременного отверждения через подложку слоя покрытия во второе состояние для закрепления магнитных или намагничивающихся частиц пигмента в принятых ими положениях и ориентациях, при этом указанное отверждение выполняют путем облучения с помощью источника УФ и видимого облучения, размещенного на стороне подложки;
при этом подложка является прозрачной для электромагнитного излучения одной или более длин волны спектра испускания источника облучения в диапазоне от 200 нм до 500 нм, и
при этом множество магнитных или намагничивающихся частиц пигмента ориентируют таким образом, чтобы соответствовать вогнутой кривизне, если смотреть со стороны, несущей OEL.
[017] Также в данном документе описаны способы получения слоя (OEL) с оптическим эффектом на подложке, описанной в данном документе, при этом указанный OEL содержит орнамент, выполненный по меньшей мере из двух смежных рисунков, выполненных из одного отвержденного слоя, при этом указанный способ включает этапы:
a) нанесения на подложку, описанную в данном документе, композиции для покрытия, содержащей множество магнитных или намагничивающихся частиц, описанных в данном документе, для образования слоя покрытия, при этом указанный слой покрытия находится в первом состоянии;
b)
b1) воздействия на одну или более первых областей подложки, несущих слой покрытия, магнитного поля первого устройства, генерирующего магнитное поле, при этом указанное устройство, генерирующее магнитное поле, размещают на стороне слоя покрытия, ориентируя при этом множество магнитных или намагничивающихся частиц пигмента таким образом, чтобы соответствовать вогнутой кривизне, если смотреть со стороны, несущей слой покрытия, и b2) одновременного или частично одновременного отверждения через подложку слоя покрытия, как описано в данном документе, при этом указанное отверждение выполняют путем облучения с помощью источника УФ и видимого облучения, размещенного на стороне подложки, при этом указанный источник УФ и видимого облучения оборудован фотошаблоном, так что на одну или более вторых областей подложки, несущих слой покрытия, не воздействует УФ и видимое облучение;
c) воздействия на по меньшей мере одну или более вторых областей подложки, несущих слой покрытия, которые находятся в первом состоянии вследствие наличия фотошаблона во время этапа b2), магнитного поля второго устройства, генерирующего магнитное поле, ориентируя при этом множество магнитных или намагничивающихся частиц пигмента таким образом, чтобы соответствовать любой ориентации, кроме случайной ориентации; и одновременного, частично одновременного или последовательного, предпочтительно одновременного или частично одновременного отверждения путем облучения с помощью источника УФ и видимого облучения по меньшей мере одной или более вторых областей подложки, несущих слой покрытия, во второе состояние для закрепления магнитных или намагничивающихся частиц пигмента в принятых ими положениях и ориентациях,
при этом подложка во время этапа a) является прозрачной для одной или более длин волны спектра испускания источника облучения в диапазоне от 200 нм до 500 нм.
[018] Также в данном документе описаны способы получения слоя (OEL) с оптическим эффектом на подложке, описанной в данном документе, при этом указанный OEL содержит орнамент, выполненный по меньшей мере из двух смежных рисунков, выполненных из одного отвержденного слоя, при этом указанный способ включает этапы:
a) нанесения на подложку композиции для покрытия, содержащей множество магнитных или намагничивающихся частиц, для образования слоя покрытия, при этом указанный слой покрытия находится в первом состоянии;
b)
b1) воздействия на одну или более первых областей подложки, несущих слой покрытия, магнитного поля первого устройства, генерирующего магнитное поле, ориентируя при этом множество магнитных или намагничивающихся частиц пигмента таким образом, чтобы соответствовать любой ориентации, кроме случайной ориентации, и
b2) одновременного, частично одновременного или последовательного отверждения слоя покрытия, как описано в данном документе, при этом указанное отверждение выполняют путем облучения с помощью источника УФ и видимого облучения, оборудованного фотошаблоном, так что на одну или более вторых областей подложки, несущих слой покрытия, не воздействует УФ и видимое облучение; и
c) воздействия на по меньшей мере одну или более вторых областей подложки, несущих слой покрытия, которые находятся в первом состоянии вследствие наличия фотошаблона во время этапа b2), магнитного поля второго устройства, генерирующего магнитное поле, при этом указанное устройство, генерирующее магнитное поле, размещают на стороне слоя покрытия, ориентируя при этом множество магнитных или намагничивающихся частиц пигмента таким образом, чтобы соответствовать вогнутой кривизне, если смотреть со стороны, несущей слой покрытия; и одновременного или частично одновременного отверждения через подложку по меньшей мере одной или более вторых областей подложки, несущих слой покрытия, при этом указанное отверждение выполняют путем облучения с помощью источника УФ и видимого облучения, размещенного на стороне подложки,
при этом подложка во время этапа a) является прозрачной для одной или более длин волны спектра испускания источника облучения в диапазоне от 200 нм до 500 нм.
[019] Также в данном документе описаны слои (OEL) с оптическим эффектом, полученные способом, описанным в данном документе, а также применения указанных слоев с оптическим эффектом для защиты защищаемого документа от подделки или фальсификации, а также применения для декоративного нанесения.
[020] Также в данном документе описаны защищаемые документы и декоративные элементы или объекты, содержащие один или более слоев (OEL) с оптическим эффектом, описанных в данном документе.
[021] Настоящее изобретение раскрывает способ фиксирования на месте ориентации ориентируемых магнитных или намагничивающихся частиц пигмента путем отверждения слоя покрытия, содержащего ориентируемые магнитные или намагничивающиеся частицы пигмента облучением слоя покрытия через подложку, несущую его.
КРАТКОЕ ОПИСАНИЕ ГРАФИЧЕСКИХ МАТЕРИАЛОВ
На фиг. 1 схематически проиллюстрирован признак перекатывающейся полосы с выпуклой кривизной (признак отрицательной перекатывающейся полосы) согласно уровню техники.
На фиг. 2A-B схематически проиллюстрированы частицы пигмента, следующие касательной к линии магнитного поля с отрицательной кривизной выпуклым образом (фиг. 2A) и касательной к линии магнитного поляс положительной кривизной вогнутым образом (фиг. 2B). «C» обозначает слой покрытия, содержащий магнитные или намагничивающиеся частицы «PP» пигмента.
На фиг. 2C схематически проиллюстрировано устройство, генерирующее магнитное поле, подходящее для образования магнитного поля выпуклым образом (сверху) или вогнутым образом (снизу) в зависимости от его положения. «S» обозначает подложку, «C» обозначает слой покрытия, содержащий магнитные или намагничивающиеся частицы пигмента.
На фиг. 3 схематически проиллюстрировано устройство, генерирующее магнитное поле, подходящее для образования линии магнитного поля с отрицательной кривизной выпуклым образом согласно уровню техники.
На фиг. 4A схематически проиллюстрирован пример сравнительного способа, в котором используется устройство, генерирующее магнитное поле, источник облучения, подходящий для образования признака перекатывающейся полосы, следующего линии магнитного поля с положительной кривизной вогнутым образом (уровень техники).
На фиг. 4B показан пример признака перекатывающейся полосы, полученного с применением способа, проиллюстрированного на фиг. 4A, как видно при разных углах обзора.
На фиг. 5A схематически проиллюстрирован пример способа, в котором используется устройство, генерирующее магнитное поле, и источник облучения, подходящий для образования признака перекатывающейся полосы, следующего линии магнитного поля с положительной кривизной вогнутым образом согласно настоящему изобретению.
На фиг. 5B показан пример признака перекатывающейся полосы, полученного с применением способа, проиллюстрированного на фиг. 5A, как видно при разных углах обзора.
На фиг. 6A проиллюстрирован сравнительный пример способа, в котором используется устройство, генерирующее магнитное поле, и источник облучения, подходящий для образования слоя с оптическим эффектом, содержащего орнамент, выполненный по меньшей мере из двух рисунков, при этом один из указанных по меньшей мере двух рисунков основан на множестве магнитных или намагничивающихся частиц пигмента, ориентированных таким образом, чтобы соответствовать вогнутой кривизне, если смотреть со стороны, несущей OEL, а другой из указанных по меньшей мере двух рисунков основан на множестве магнитных или намагничивающихся частиц пигмента, ориентированных таким образом, чтобы соответствовать выпуклой кривизне, если смотреть со стороны, несущей OEL (уровень техники).
На фиг. 6B показан пример признака перекатывающейся полосы, полученного с применением способа, проиллюстрированного на фиг. 6B, как видно при разных углах обзора.
На фиг. 7A схематически проиллюстрирован пример согласно настоящему изобретению способа, в котором используется устройство, генерирующее магнитное поле, и источник облучения подходящий для образования слоя с оптическим эффектом, содержащего орнамент, выполненный по меньшей мере из двух рисунков, при этом один из указанных по меньшей мере двух рисунков основан на множестве магнитных или намагничивающихся частиц пигмента, ориентированных таким образом, чтобы соответствовать вогнутой кривизне, если смотреть со стороны, несущей OEL, а другой из указанных по меньшей мере двух рисунков основан на множестве магнитных или намагничивающихся частиц пигмента, ориентированных таким образом, чтобы соответствовать выпуклой кривизне, если смотреть со стороны, несущей OEL.
На фиг. 7B показан пример признака перекатывающейся полосы, полученного с применением способа, проиллюстрированного на фиг. 7A, как видно при разных углах обзора.
На фиг. 8 схематически проиллюстрирован пример согласно настоящему изобретению способа, в котором используется устройство, генерирующее магнитное поле, и источник облучения подходящий для образования слоя с оптическим эффектом, содержащего орнамент, выполненный по меньшей мере из двух смежных рисунков, выполненных из одного отвержденного слоя, при этом один из указанных по меньшей мере двух рисунков основан на множестве магнитных или намагничивающихся частиц пигмента, ориентированных таким образом, чтобы соответствовать вогнутой кривизне, если смотреть со стороны, несущей OEL, а другой из указанных по меньшей мере двух рисунков основан на множестве магнитных или намагничивающихся частиц пигмента, ориентированных таким образом, чтобы соответствовать выпуклой кривизне, если смотреть со стороны, несущей OEL.
На фиг. 9 проиллюстрированы спектры пропускания различных подложек.
На фиг. 10 схематически проиллюстрирован эксперимент, выполненный для оценивания уровня отверждения композиции для покрытия, содержащей магнитные или намагничивающиеся частицы пигмента, и степени отверждения ориентации указанных магнитных или намагничивающихся частиц пигмента после УФ и видимого облучения через подложку.
На фиг. 11A-B показано изображение образцов, полученных согласно эксперименту, описанному на фиг. 10.
ПОДРОБНОЕ ОПИСАНИЕ
Определения
[022] Следующие определения должны использоваться для трактовки значения выражений, рассмотренных в описании и изложенных в формуле изобретения.
[023] В контексте настоящего документа форма единственного числа объекта указывает на один объект или более и необязательно ограничивает объект единственным числом.
[024] В значении, в каком он используется в настоящем описании, термин «приблизительно» означает, что указанное количество или величина может иметь конкретное определенное значение или некоторое иное значение, соседнее с ним. В целом, выражение «приблизительно», обозначающее определенное значение, предназначено для обозначения диапазона в пределах ± 5% значения. В качестве одного примера фраза «приблизительно 100» означает диапазон 100 ± 5, т. е. диапазон от 95 до 105. В целом, при использовании выражения «приблизительно» можно ожидать, что подобные результаты или эффекты в соответствии с настоящим изобретением могут быть получены в диапазоне ± 5% указанного значения.
[025] В контексте настоящего документа выражение «и/или» означает, что могут присутствовать либо все, либо только один из элементов указанной группы. Например, «A и/или B» будет означать «только A или только B, или как A, так и B». В случае «только A» это выражение охватывает также возможность отсутствия B, т. е. «только A, но не B».
[026] Выражение «содержащий» в контексте настоящего документа является неисключительным и допускающим изменения. Таким образом, например, слой покрытия, содержащий соединение А, может помимо А содержать и другие соединения. Вместе с тем термин «содержащий» имеет и ограничительные значения «состоящий по существу из» и «состоящий из», так что, например, «слой покрытия, содержащий соединение А» может также (по существу) состоять из соединения A.
[027] Термин “композиция для покрытия” относится к любой композиции, которая может образовать слой (OEL) с оптическим эффектом в значении, в каком этот термин используется в настоящем описании, на твердой подложке, и которая может наноситься предпочтительно, но не исключительно, способом печати. Композиция для покрытия содержит по меньшей мере несколько магнитных или намагничивающихся частиц пигмента и связующее.
[028] Термин «слой (OEL) с оптическим эффектом» в значении, в каком он используется в настоящем описании, означает слой, содержащий множество ориентированных магнитных или намагничивающихся частиц пигмента и связующее, при этом неслучайная ориентация магнитных или намагничивающихся частиц пигмента закрепляется или фиксируется в связующем.
[029] Термин «перекатывающаяся полоса» или «признак перекатывающейся полосы» означает область в OEL, производящую оптический эффект или оптическое впечатление формы цилиндрической полосы, лежащего поперек OEL, с осью цилиндрической полосы, лежащей параллельно плоскости OEL и части кривой поверхности цилиндрической полосы, находящейся над плоскостью OEL. «Перекатывающаяся полоса», т. е. форма цилиндрической полосы, может быть симметричной или несимметричной, т. е. радиус цилиндрической полосы может быть постоянным или непостоянным; если радиус цилиндрической полосы не постоянный, перекатывающаяся полоса имеет коническую форму.
[030] Термины «выпуклый» или «выпуклая кривизна» и термины «вогнутый» или «вогнутая кривизна» относятся к кривизне поверхности Френеля по OEL, производящей оптический эффект или оптическое впечатление формы перекатывающейся полосы. Поверхность Френеля – это поверхность, содержащая микроструктуры в виде последовательности углублений с изменяющимися углами наклона. В положении, в каком создается OEL, устройство, генерирующее магнитное поле, ориентирует магнитные или намагничивающиеся частицы пигмента следующими касательной к кривой поверхности. Термины «выпуклый» или «выпуклая кривизна» и термины «вогнутый» или «вогнутая кривизна» относятся к кажущейся кривизне кривой поверхности, какой ее видит наблюдатель, смотрящий на слой с оптическим эффектом OEL со стороны подложки, несущей OEL. Кривизна кривой поверхности следует линиям магнитного поля, создаваемым устройством генерирования магнитного поля в положении, в каком создается OEL. «Выпуклая кривизна» относится к линии магнитного поля с отрицательной кривизной (как показано на фиг. 2A); «вогнутая кривизна» относится к линии магнитного поля с положительной кривизной (как показано на фиг. 2B).
[031] Термин «элемент защиты» используется для обозначения изображения или графического элемента, который может использоваться в целях аутентификации. Элемент защиты может быть видимым и/или скрытым элементом защиты.
[032] Термин «отверждать», «отвержденный» и «отверждение» используются для обозначения увеличения вязкости при реакции на воздействие для придания материалу состояния, т. е. отвержденного или твердого состояния, когда магнитные или намагничивающиеся частицы пигмента закреплены или зафиксированы в своих текущих положениях и ориентациях и не могут больше перемещаться или вращаться.
[033] Настоящее изобретение предоставляет способы получения слоев (OEL) с оптическим эффектом, содержащих множество ориентированных магнитных или намагничивающихся частиц пигмента на подложке, при этом указанное множество магнитных или намагничивающихся частиц пигмента ориентировано таким образом, чтобы соответствовать вогнутой кривизне, если смотреть со стороны, несущей OEL, при этом в частности, указанное множество магнитных или намагничивающихся частиц пигмента ориентировано таким образом, что OEL имеет признак положительной перекатывающейся полосы.
[034] Как описано в уровне техники, например, в документах US 7047888, US 7517578 и WO 2012/104098 A1, и, как проиллюстрировано на фиг. 2C, известные способы получения на подложке ориентации магнитных или намагничивающихся частиц пигмента, соответствующей отрицательной кривизне (выпуклой кривой, если смотреть со стороны, несущей слой покрытия, проиллюстрированной схематически, см. фиг. 2A), включают использование устройства, генерирующего магнитное поле, для ориентирования частиц (PP) пигмента, при этом указанное устройство размещено под подложкой (фиг. 2C, сверху). Для получения на подложке ориентации магнитных или намагничивающихся частиц пигмента, соответствующей положительной кривизне (вогнутой кривой, если смотреть со стороны, несущей слой покрытия, проиллюстрированной схематически, см. фиг. 2B), устройство, генерирующее магнитное поле, используемое для ориентирования частиц (PP) пигмента, размещено над подложкой (фиг. 2C, снизу), т. е. устройство обращено к слою покрытия, содержащему магнитные или намагничивающийся частицы пигмента.
[035] На фиг. 3 проиллюстрирован пример магнита (M), подходящего для создания слоев с оптическим эффектом на основе множества магнитных или намагничивающихся частиц пигмента, ориентированных таким образом, чтобы соответствовать выпуклой кривизне, если смотреть со стороны, несущей слой (C) покрытия, в частности, слои с оптическим эффектом имеют признак отрицательной перекатывающейся полосы (ориентация частиц (PP) пигмента выпуклым образом (фиг. 2A)), полученный путем воздействия на влажный и еще неотвержднный слой покрытия магнитного поля магнита, размещенного на стороне (под низом) подложки (S).
[036] На фиг. 4A проиллюстрирован пример устройства (MD), генерирующего магнитное поле, подходящего для создания OEL на основе множества магнитных или намагничивающихся частиц пигмента, ориентированных таким образом, чтобы соответствовать выпуклой кривизне, если смотреть со стороны, несущей слой (C) покрытия, в частности, слои с оптическим эффектом имеют признак отрицательной перекатывающейся полосы (ориентация частиц пигмента выпуклым образом (фиг. 2B)), полученный путем воздействия на влажный и еще неотвержднный слой (C) покрытия магнитного поля магнита (M), размещенного на стороне несущей слой (С) подложки.
[037] Для признаков положительной перекатывающейся полосы, полученных с использованием устройства, генерирующего магнитное поле, обращенного к еще влажному и еще неотвержденному слою покрытия, как описано в документе WO 2012/104098 A1 (фиг. 4A), положение устройства (MD), генерирующего магнитное поле, исключает выполнение отверждения слоя (C) покрытия одновременно с этапом ориентирования магнитных или намагничивающихся частиц пигмента. На фиг. 4A проиллюстрировано устройство (MD), генерирующее магнитное поле, содержащее магнит (M) и необязательный корпус (K’) для магнитного устройства с углублением, вырезанным в его поверхности таким образом, чтобы магнит (M) мог быть размещен на подложке (S), несущей композицию (C) для покрытия, не находясь в непосредственном контакте с композицией для покрытия. После удаления магнита (M) слой (C) покрытия отверждается путем облучения с помощью источника УФ и видимого облучения, размещенного на стороне, несущей слой (C) покрытия. На фиг. 4B показан пример OEL, содержащего признак положительной перекатывающейся полосы, полученный согласно способу, проиллюстрированному на фиг. 4A. Как проиллюстрировано на фиг. 4B, OEL, содержащий признак перекатывающейся полосы, полученный с помощью этого способа, показывает большую светлую зону, которая характеризуется только небольшим кажущимся перемещением с изменением угла, т. е. слабый и едва привлекающий внимание динамический эффект.
[038] На фиг. 5A схематически проиллюстрирован пример способа, в котором используется устройство, генерирующее магнитное поле, и источник облучения, подходящий для образования признака перекатывающейся полосы, следующего линии магнитного поля с положительной кривизной вогнутым образом согласно настоящему изобретению.
[039] Подходящие подложки согласно настоящему изобретению являются прозрачными для одной или более длин волны спектра испускания источника излучения, используемого для отверждения композиции для покрытия на указанных подложках, т. е. подложки должны иметь коэффициент пропускания электромагнитных излучений, составляющий по меньшей мере 4%, предпочтительно по меньшей мере 8% с одной или более длинами волны спектра испускания источника излучения в диапазоне от 200 нм до 500 нм. Как упомянуто в данном документе и как известно специалисту в данной области техники, композиции для покрытия для отверждения на подложке содержат один или более фотоинициаторов, необязательно с одним или более фотосенсибилизаторами, при этом указанный один или более фотоинициаторов и необязательный один или более фотосенсибилизаторов выбраны согласно его/их спектру/спектрам поглощения в соответствии со спектром испускания источника излучения. В зависимости от степени пропускания электромагнитного излучения через подложку, отверждение слоя покрытия может быть достигнуто путем увеличения времени облучения. Однако, в зависимости от материала подложки, время облучения ограничено материалом подложки и его чувствительностью к теплу, создаваемому источником излучения.
[040] Излучение для отверждения композиции для покрытия на подложке, описанной в данном документе, осуществляется с помощью света с длиной волны от приблизительно 200 нм до приблизительно 500 нм. Может быть использовано большое количество весьма разных источников излучения. Точечные источники, а также излучатели с плоской поверхностью (подходят ламповые покрытия). Их примеры включают без ограничения дуговые лампы с угольными электродами, ксеноновые дуговые лампы, ртутные лампы среднего, высокого и низкого давления, допанты при необходимости с металлогалидами (металлогалогенные лампы), паросветные лампы с СВЧ накачкой, эксимерные лампы, суперактиноидные люминесцентные лампы, люминесцентные лампы, аргоновые лампы накаливания, разрядные лампы, фотографическое освещение прожекторами и светоизлучающие диоды (LED).

[041] Подложка, описанная в данном документе, предпочтительно выбрана из группы, состоящей из бумаг или других волокнистых материалов, таких как целлюлоза, материалы, содержащие бумагу, стекла, керамика, пластмасса и полимеры, композиционные материалы и их смеси или комбинации, с обеспечением прозрачности подложки для одной или более длин волны спектра испускания источника излучения, используемого для отверждения композиции для покрытия. Типичные бумажные, бумагоподобные или другие волокнистые материалы изготавливаются из самых разных волокон, включая без ограничения манильскую пеньку, хлопчатобумажное волокно, льняное волокно, древесную массу и их смеси. Как хорошо известно специалистам в данной области техники, для банкнот предпочтительными являются хлопчатобумажное волокно и смеси хлопчатобумажного/льняного волокна, в то время как для недоверенных документов, не являющихся банкнотами, обычно используется древесная масса. Подложки могут быть покрыты грунтовкой с обеспечением прозрачности подложки для одной или более длин волны спектра испускания источника излучения, используемого для отверждения композиции для покрытия. Примеры такой грунтовки раскрыты в документе WO 2010/058026 A2. Типичные примеры пластмасс и полимеров включают полиолефины, такие как полиэтилен (PE) и полипропилен (PP), полиамиды, сложные полиэфиры, такие как полиэтилентерефталат (PET), поли(1,4-бутилентерефталат) (PBT), поли(этилен 2,6-нафтоат) (PEN) и поливинилхлориды (PVC). В качестве могут использоваться и олефиновые волокна, формованные с эжектированием высокоскоростным потоком воздуха, такие как продаваемые под товарным знаком Tyvek. Типичные примеры композитных материалов включают без ограничения многослойные структуры или слоистые материалы из бумаги и по меньшей мере одного пластмассового или полимерного материала, такого как описанный выше в данном документе, а также пластмассовых и/или полимерных волокон, включенных в бумагообразный или волокнистый материал, такой как описанный выше в данном документе. Безусловно, подложка может содержать дополнительные добавки, которые известны специалисту, такие как проклеивающие вещества, осветлители, технологические вещества, ускоряющие или влажные упрочняющие вещества и др., с обеспечением прозрачности подложки для одной или более длин волны спектра испускания источника излучения, используемого для отверждения композиции для покрытия.

[042] На фиг. 9 показаны спектры пропускания разных подложек, т. е. доверенная бумага от Louisenthal (A), недоверенная бумага, покрытая грунтовкой (B), и полимерная подложка, используемая для банкноты (C) (белая подложка Guardian, т. е. двуосноориентированная полипропиленовая (BOPP) подложка, содержащая 5 контрастирующих слоев). Пропускание электромагнитного излучения через подложки было измерено на спектрофотометре Perkin Elmer Lambda 950, оборудованном дейтериевой (УФ) и ксеноновой (видимая область) лампой и процессором данных UV WinLab. Режим измерения: пропускание с применением интегрирующей сферы. Образцы подложек закрепили на держателе образцов. Спектры пропускания измерили для диапазона от 250 нм до 500 нм.
[043] Способ, описанный в данном документе, включает этап нанесения на подложку, описанную в данном документе, композиции для покрытия, содержащей множество магнитных или намагничивающихся частиц пигмента, для образования слоя покрытия, при этом указанный слой покрытия находится в первом состоянии. Предпочтительно, указанный этап осуществляют путем процесса печати, предпочтительно выбранного из группы, состоящей из трафаретной печати, ротационной глубокой печати и флексографической печати.
th
th
[044] Трафаретная печать (также называемая в данной области техники шелкотрафаретной печатью) является способом нанесения узора по шаблону, посредством которого краска переносится на поверхность через шаблон, поддерживаемый мелкой тканевой сеткой из шелка, одной или более элементарных нитей, выполненных из синтетических волокон, таких как, например, полиамиды или сложные полиэфиры, или металлических нитей, туго натянутых на каркас, выполненный, например, из дерева или металла (например, алюминия или нержавеющей стали). Альтернативно, сетка трафаретной печати может быть химически травленой, лазерно травленой или сформированной гальваническим способом пористой металлической фольгой, например, фольгой из нержавеющей стали. Поры сетки заблокированы в областях без изображения и оставлены открытыми в области изображения, при этом носитель изображения называется трафаретной сеткой. Трафаретная печать может быть плоской или ротационной. Трафаретная печать дополнительно описана, например, в The Printing ink manual, R.H. Leach and R.J. Pierce, Springer Edition, 5 Edition, pages 58-62 и в Printing Technology, J.M. Adams and P.A. Dolin, Delmar Thomson Learning, 5 Edition, pages 293-328.
th
[045] Ротационная глубокая печать (также называемая в данной области техники глубокой печатью) представляет собой способ печати, в котором элементы изображения гравированы на поверхности цилиндра. Области без изображения находятся на постоянном исходном уровне. Перед печатью всю печатную форму (непечатаемые или печатаемые элементы) покрывают краской и заполняют краской. Краску удаляют из области без изображения губкой или ножом перед печатью, таким образом, краска остается только в ячейках. Изображение переносится из ячеек на подложку под воздействием давления, обычно в диапазоне 2–4 бара, и сил сцепления между подложкой и краской. Выражение «ротационная глубокая печать» не охватывает другие способы глубокой печати (называемые также в данной области техники способами тиснения гравированным стальным штампом или печать с помощью гравированных медных форм), основанные, например, на различных типах краски. Больше подробностей предоставлено в «Handbook of print media», Helmut Kipphan, Springer Edition, page 48 и в The Printing ink manual, R.H. Leach and R.J. Pierce, Springer Edition, 5 Edition, pages 42-51.
th
th
[046] При флексографической печати предпочтительно используют блок с ракельным ножом, предпочтительно ракельную камеру, анилоксовый валик и формный цилиндр. Анилоксовый валик преимущественно имеет небольшие ячейки, объем и/или плотность которых определяет степень нанесения краски. Ракельный нож расположен напротив анилоксового валика и одновременно снимает избыточную краску. Анилоксовый валик переносит краску на формный цилиндр, который в конечном счете переносит краску на подложку. Конкретная конструкция может быть достигнута с использованием специально предназначенной фотополимерной печатной формы. Формные цилиндры могут изготавливаться из полимерных или эластомерных материалов. Полимеры, главным образом, используются в качестве фотополимера в печатных формах и иногда в качестве бесшовного покрытия на валу. Фотополимерные печатные формы изготавливают из светочувствительных полимеров, затвердевающих под воздействием ультрафиолетового (УФ) света. Фотополимерные печатные формы разрезают до необходимого размера и размещают в блоке воздействия УФ света. Одну сторону печатной формы полностью подвергают воздействию УФ света для отверждения или затвердевания основания печатной формы. Затем печатную форму переворачивают, обратную сторону заготовки устанавливают поверх неотвердевшей стороны, и печатную форму дополнительно подвергают воздействию УФ света. Это обеспечивает затвердевание печатной формы в областях с изображением. Затем печатную форму обрабатывают для удаления незатвердевшего фотополимера из областей без изображений, что уменьшает поверхность печатной формы в этих областях без изображений. После обработки печатную форму высушивают и подвергают воздействию дополнительной дозы УФ света для затвердения всей печатной формы. Подготовка формных цилиндров для флексографии описана в Printing Technology, J. M. Adams and P.A. Dolin, Delmar Thomson Learning, 5 Edition, pages 359-360 и в The Printing ink manual, R.H. Leach and R.J. Pierce, Springer Edition, 5 Edition, pages 33-42.
[047] Композиция для покрытия, описанная в данном документе, а также слой покрытия, описанный в данном документе, содержат множество магнитных или намагничивающихся частиц пигмента, предпочтительно несферических магнитных или намагничивающихся частиц пигмента. Предпочтительно, магнитные или намагничивающиеся частицы пигмента, описанные в данном документе, присутствуют в количестве от приблизительно 5 вес. % до приблизительно 40 вес. %, более предпочтительно от приблизительно 10 вес. % до приблизительно 30 вес. %, при этом весовые проценты основаны на общем весе композиции для покрытия.
[048] Несферические магнитные или намагничивающиеся частицы пигмента, описанные в данном документе, определены как обладающие из-за своей несферической формы анизотропной отражательной способностью в отношении падающего электромагнитного излучения, для которого затвердевший связующий материал, по меньшей мере, частично прозрачен. В данном контексте термин «анизотропная отражательная способность» означает, что доля падающего излучения под первым углом, отраженного частицей в некотором направлении (наблюдения) (второй угол), зависит от ориентации частиц пигмента, т. е. что изменение ориентации частицы в отношении первого угла может привести к разной величине отражения в направлении наблюдения. Несферические магнитные или намагничивающиеся частицы пигмента предпочтительно представляют собой частицы в форме вытянутого или сплющенного эллипсоида, пластинок или иголок, или смесь двух или более из них, и более предпочтительно частицы в форме пластинок.
2
3
3
4
2
2
4
2
4
12
19
3
3
2
4
3
[049] Подходящие примеры магнитных или намагничивающихся частиц пигмента, в частности, несферических магнитных или намагничивающихся частиц пигмента, описанных в данном документе, включают без ограничения частицы пигмента, содержащие магнитный металл, выбранный из группы, состоящей из кобальта (Co), железа (Fe), гадолиния (Gd) и никеля (Ni); магнитный сплав железа, марганца, кобальта, никеля или смеси двух или более из них; магнитный оксид хрома, марганца, кобальта, железа, никеля или смеси двух или более из них; или смесь двух или более из них. Выражение «магнитный» в отношении металлов, сплавов и оксидов относится к ферромагнитным или ферримагнитным металлам, сплавам и оксидам. Магнитные оксиды хрома, марганца, кобальта, железа, никеля или смеси двух или более из них могут быть чистыми или смешанными оксидами. Примеры магнитных оксидов включают без ограничения оксиды железа, такие как гематит (FeO), магнетит (FeO), диоксид хрома (CrO), магнитные ферриты (MFeO), магнитные шпинели (MRO), магнитные гексаферриты (MFeO), магнитные ортоферриты (RFeO), магнитные гранаты MR(AO), где M означает двухвалентный металл, R означает трехвалентный металл, и A означает четырехвалентный металл.
2
2
2
2
3
2
[050] Примеры магнитных или намагничивающихся частиц пигмента, в частности, несферических магнитных или намагничивающихся частиц пигмента, описанных в данном документе, включают без ограничения частицы пигмента, содержащие магнитный слой M, изготовленный из одного или более из магнитного металла, такого как кобальт (Co), железо (Fe), гадолиний (Gd) или никель (Ni); и магнитного сплава железа, кобальта или никеля, при этом указанные магнитные или намагничивающиеся частицы пигмента могут представлять собой многослойные структуры, содержащие один или более дополнительных слоев. Предпочтительно, один или более дополнительных слоев представляют собой слои A, независимо изготовленные из одного или более материалов, выбранных из группы, включающей фториды металлов, такие как фторид магния (MgF), оксид кремния (SiO), диоксид кремния (SiO), оксид титана (TiO) и оксид алюминия (AlO), более предпочтительно диоксид кремния (SiO); или слои B, независимо изготовленные из одного или более материалов, выбранных из группы, включающей металлы и сплавы металлов, предпочтительно выбранных из группы, включающей отражающие металлы и отражающие сплавы металлов, и более предпочтительно выбранных из группы, включающей алюминий (Al), хром (Cr) и никель (Ni), и еще более предпочтительно алюминий (Al); или сочетание одного или более слоев A, таких как слои, описанные выше, и одного или более слоев B, таких как слои, описанные выше. Типичные примеры магнитных или намагничивающихся частиц пигмента, представляющих собой многослойные структуры, описанные в данном документе выше, включают без ограничения многослойные структуры A/M, многослойные структуры A/M/A, многослойные структуры A/M/B, многослойные структуры A/B/M/A, многослойные структуры A/B/M/B, многослойные структуры A/B/M/B/A, многослойные структуры B/M, многослойные структуры B/M/B, многослойные структуры B/A/M/A, многослойные структуры B/A/M/B, многослойные структуры B/A/M/B/A/, при этом слои A, магнитные слои M и слои B выбраны из тех, которые описаны в данном документе выше.
[051] Композиция для покрытия, описанная в данном документе, может содержать магнитные или намагничивающиеся частицы оптически изменяющегося пигмента, в частности, несферические магнитные или намагничивающиеся частицы оптически изменяющегося пигмента, и/или несферические магнитные или намагничивающиеся частицы пигмента, в частности, несферические, не имеющие оптически изменяющихся свойств. Предпочтительно, по меньшей мере часть магнитных или намагничивающихся частиц пигмента, описанных в данном документе, образована магнитными или намагничивающимися частицами оптически изменяющегося пигмента, в частности, несферическими магнитными или намагничивающимися частицами оптически изменяющегося пигмента. В дополнение к видимой защите, обеспечиваемой цветоизменяющим свойством магнитных или намагничивающихся частиц оптически изменяющегося пигмента, что позволяет легко обнаруживать, распознавать и/или отличать изделие или защищаемый документ, на который нанесена краска, композиция для покрытия, покрытие или слой, содержащий описанные в данном документе магнитные или намагничивающиеся частицы оптически изменяющегося пигмента, от их возможных подделок, используя невооруженные органы чувств человека, в качестве машиночитаемого инструмента для распознавания OEL также могут быть использованы оптические свойства магнитных или намагничивающихся частиц оптически изменяющегося пигмента. Таким образом, оптические свойства магнитных или намагничивающихся частиц оптически изменяющегося пигмента могут одновременно использоваться как скрытый или полускрытый признак защиты в процессе аутентификации, в котором анализируются оптические (например, спектральные) свойства частиц пигмента.
[052] Использование магнитных или намагничивающихся частиц оптически изменяющегося пигмента, в частности, магнитных или намагничивающихся частиц оптически изменяющегося пигмента в слоях покрытия для создания OEL повышает значимость OEL в качестве признака защиты в применениях для защищаемых документов, поскольку такие материалы предназначены для полиграфии защищаемых документов и недоступны для коммерческого использования неограниченным кругом лиц.
[053] Как упомянуто выше, предпочтительно по меньшей мере часть магнитных или намагничивающихся частиц оптически изменяющегося пигмента образована магнитными или намагничивающимися частицами оптически изменяющегося пигмента, в частности, несферическими магнитными или намагничивающимися частицами оптически изменяющегося пигмента. Они более предпочтительно могут быть выбраны из группы, включающей магнитные частицы тонкопленочного интерференционного пигмента, магнитные частицы холестерического жидкокристаллического пигмента, частицы интерференционного пигмента с покрытием, содержащие магнитный материал, а также смеси двух или более из них. Магнитные частицы тонкопленочного интерференционного пигмента, магнитные частицы холестерического жидкокристаллического пигмента и частицы интерференционного пигмента с покрытием, содержащие магнитный материал, описанный в данном документе, представляют собой предпочтительно частицы в форме вытянутого или сплющенного эллипсоида, пластинок или иголок, или смесь двух или более из них и более предпочтительно частицы в форме пластинок.
[054] Магнитные частицы тонкопленочного интерференционного пигмента известны специалистам в данной области техники, к которой относится изобретение, и раскрыты, например, в документах US 4838648; WO 2002/073250 A2; EP 0686675 B1; WO 2003/000801 A2; US 6838166; WO 2007/131833 A1; EP 2402401 A1 и в документах, указанных в них. Предпочтительно частицы магнитного тонкопленочного интерференционного пигмента представляют собой частицы пигмента, имеющие пятислойную структуру Фабри-Перо, и/или частицы пигмента, имеющие шестислойную структуру Фабри-Перо, и/или частицы пигмента, имеющие семислойную структуру Фабри-Перо.
[055] Предпочтительные пятислойные структуры Фабри-Перо включают в себя многослойные структуры поглотитель/диэлектрик/отражатель/диэлектрик/поглотитель, где отражатель и/или поглотитель представляет собой также магнитный слой, предпочтительно отражатель и/или поглотитель представляет собой магнитный слой, содержащий никель, железо и/или кобальт, и/или магнитный сплав, содержащий никель, железо и/или кобальт, и/или магнитный оксид, содержащий никель (Ni), железо (Fe) и/или кобальт (Co).
[056] Предпочтительные шестислойные структуры Фабри-Перо включают в себя многослойные структуры поглотитель/диэлектрик/отражатель/магнитный материал/диэлектрик/поглотитель.
[057] Предпочтительные семислойные структуры Фабри-Перо включают в себя многослойные структуры поглотитель/диэлектрик/отражатель/магнитный материал/отражатель/диэлектрик/поглотитель, такие как описанные в документе US 4838648.
2
3
3
3
3
6
3
3
2
2
2
2
2
3
2
2
2
2
2
[058] Предпочтительно слои отражателя, описанные в данном документе, независимо выполнены из одного или более материалов, выбранных из группы, включающей металлы и сплавы металлов, предпочтительно выбранные из группы, включающей отражающие металлы и отражающие сплавы металлов, более предпочтительно выбранные из группы, включающей алюминий (Al), серебро (Ag), медь (Cu), золото (Au), платину (Pt), олово (Sn), титан (Ti), палладий (Pd), родий (Rh), ниобий (Nb), хром (Cr), никель (Ni) и их сплавы, еще более предпочтительно выбранные из группы, включающей алюминий (Al), хром (Cr), никель (Ni) и их сплавы, и еще более предпочтительно – алюминий (Al). Предпочтительно диэлектрические слои независимо выполнены из одного или более материалов, выбранных из группы, включающей фториды металлов, такие как фторид магния (MgF), фторид алюминия (AlF), фторид церия (CeF), фторид лантана (LaF), алюмофториды натрия (например, NaAlF), фторид неодима (NdF), фторид самария (SmF), фторид бария (BaF), фторид кальция (CaF), фторид лития (LiF), а также оксиды металлов, такие как оксид кремния (SiO), диоксид кремния (SiO), оксид титана (TiO), оксид алюминия (AlO), более предпочтительно – выбранных из группы, включающей фторид магния (MgF) и диоксид кремния (SiO), и еще более предпочтительно – фторид магния (MgF). Предпочтительно слои поглотителя независимо выполнены из одного или более материалов, выбранных из группы, включающей алюминий (Al), серебро (Ag), медь (Cu), палладий (Pd), платину (Pt), титан (Ti), ванадий (V), железо (Fe), олово (Sn), вольфрам (W), молибден (Mo), родий (Rh), ниобий (Nb), хром (Cr), никель (Ni), оксиды этих металлов, сульфиды этих металлов, карбиды этих металлов, а также сплавы этих металлов, более предпочтительно выбранных из группы, включающей хром (Cr), никель (Ni), оксиды этих металлов и сплавы этих металлов, и еще более предпочтительно – выбранных из группы, включающей хром (Cr), никель (Ni) и сплавы этих металлов. Предпочтительно магнитный слой содержит никель (Ni), железо (Fe) и/или кобальт (Co); и/или магнитный сплав, содержащий никель (Ni), железо (Fe) и/или кобальт (Co); и/или магнитный оксид, содержащий никель (Ni), железо (Fe) и/или кобальт (Co). Когда магнитные частицы тонкопленочного интерференционного пигмента, содержащие семислойную структуру Фабри-Перо, являются предпочтительными, магнитные частицы тонкопленочного интерференционного пигмента особенно предпочтительно содержат семислойную структуру Фабри-Перо поглотитель/диэлектрик/отражатель/магнитный материал/отражатель/диэлектрик/поглотитель, состоящую из многослойной структуры Cr/MgF/Al/Ni/Al/MgF/Cr.
[059] Магнитные частицы тонкопленочного интерференционного пигмента, описанные в данном документе, могут представлять собой многослойные частицы пигмента, которые считаются безопасными для здоровья человека и окружающей среды и выполнены на основе, например, пятислойных структур Фабри-Перо, шестислойных структур Фабри-Перо и семислойных структур Фабри-Перо, где указанные частицы пигмента содержат один или более магнитных слоев, содержащих магнитный сплав, имеющий, по существу, безникелевую композицию, включающую в себя от приблизительно 40 вес. % до приблизительно 90 вес. % железа, от приблизительно 10 вес. % до приблизительно 50 вес. % хрома и от приблизительно 0 вес. % до приблизительно 30 вес. % алюминия. Типичные примеры многослойных частиц пигмента, которые считаются безопасными для здоровья человека и окружающей среды, можно найти в документе EP 2402401 A1, который полностью включен в данный документ посредством ссылки.
[060] Магнитные частицы тонкопленочного интерференционного пигмента, описанные в данном документе, как правило, получают традиционной техникой осаждения различных требуемых слоев на полотно. После осаждения требуемого числа слоев, например, с помощью физического осаждения из паровой фазы (PVD), химического осаждения из паровой фазы (CVD) или электролитического осаждения, набор слоев удаляют с полотна либо растворением разделительного слоя в подходящем растворителе, либо сдиранием материала с полотна. Полученный таким образом материал затем разбивают на чешуйки, которые должны быть дополнительно обработаны с помощью дробления, размола (такого как, например, процессы размола на струйной мельнице) или любого подходящего способа, предназначенного для получения частиц пигмента требуемого размера. Полученный в результате продукт включает плоские чешуйки с рваными краями, неправильными формами и различными соотношениями размеров. Дополнительную информацию о получении подходящих магнитных частиц тонкопленочного интерференционного пигмента можно найти, например, в документе EP 1710756 A1 и EP 1666546 A1, которые включены в данный документ посредством ссылки.
[061] Подходящие магнитные частицы холестерического жидкокристаллического пигмента, имеющего оптически изменяющиеся характеристики, включают без ограничения магнитные частицы однослойного холестерического жидкокристаллического пигмента и магнитные частицы многослойного холестерического жидкокристаллического пигмента. Такие частицы пигмента раскрыты, например, в документах WO 2006/063926 A1, US 6582781 и US 6531221. В документе WO 2006/063926 A1 раскрываются монослои и полученные из них частицы пигмента с повышенным блеском и цветоизменяющими свойствами, с дополнительными особыми свойствами, такими как намагничиваемость. Раскрытые монослои и частицы пигмента, которые получены из них с помощью измельчения указанных монослоев, включают в себя трехмерно-сшитую холестерическую жидкокристаллическую смесь и магнитные наночастицы. В документах US 6582781 и US 6410130 раскрываются пластинчатые частицы холестерического многослойного пигмента, который содержит последовательность A1/B/A2, при этом A1 и A2 могут быть идентичными или различными, и каждый содержит по меньшей мере один холестерический слой, а B представляет собой промежуточный слой, поглощающий весь свет или некоторую часть света, пропускаемого слоями A1 и A2, и обеспечивающий магнитные свойства указанному промежуточному слою. В документе US 6531221 раскрываются пластинчатые холестерические многослойные частицы пигмента, содержащие последовательность A/B и необязательно C, где A и C представляют собой поглощающие слои, содержащие частицы пигмента, придающие магнитные свойства, а B представляет собой холестерический слой.
2
2
3
2
[062] Подходящие интерференционные покрытые пигменты, содержащие один или более магнитных материалов, включают без ограничения структуры, состоящие из подложки, выбранной из группы, состоящей из сердцевины, покрытой одним или более слоями, при этом по меньшей мере один из сердечника или одного или более слоев имеет магнитные свойства. Например, подходящие интерференционные покрытые пигменты содержат сердечник, выполненный из магнитного материала, такого как описанные выше в данном документе, причем указанный сердечник покрыт одним или более слоями, выполненными из одного или более оксидов металла, или они имеют структуру, состоящую из сердечника, выполненного из синтетической или натуральной слюды, слоистых силикатов (например, талька, каолина и серицита), стекол (например, боросиликатов), диоксидов кремния (SiO), оксидов алюминия (AlO), оксидов титана (TiO), графитов и смесей двух или более из них. Более того, могут присутствовать один или более дополнительных слоев, таких как окрашивающие слои.
[063] Магнитные или намагничивающиеся частицы пигмента, описанные в данном документе, могут быть обработаны для того, чтобы защитить их от какого-либо повреждения, которое может возникать в композиции для покрытия и слое покрытия, и/или способствовать их включению в указанную композицию для покрытия и слой покрытия; как правило, могут быть использованы материалы, препятствующие коррозии, и/или смачивающие вещества.
[064] Способ, описанный в данном документе, дополнительно включает этап воздействия на слой покрытия, описанного в данном документе, магнитного поля устройства, генерирующего магнитное поле, при этом указанное устройство, генерирующее магнитное поле, размещают на стороне слоя покрытия, ориентируя при этом множество магнитных или намагничивающихся частиц пигмента таким образом, чтобы соответствовать вогнутой кривизне, если смотреть со стороны, несущей OEL, в частности, признаку положительной перекатывающейся полосы.
[065] Одновременно или частично одновременно с этапом воздействия на слой покрытия магнитного поля устройства, генерирующего магнитное поле, описанного в данном документе, слой покрытия, описанный в данном документе, отверждают через подложку во второе состояние для закрепления или фиксирования магнитных или намагничивающихся частиц пигмента в принятых ими положениях и ориентациях таким образом, чтобы образовывать отвержденное покрытие, при этом указанный этап отверждения выполняют путем облучения с помощью источника УФ и видимого облучения, размещенного на стороне подложки.
[066] Этапы одновременного или частично одновременного отверждения слоя покрытия и воздействия на слой покрытия магнитного поля включает ориентирование магнитных или намагничивающихся частиц пигмента магнитным полем магнитного устройства в по меньшей мере части слоя покрытия, который в то же время отверждается путем облучения источником УФ и видимого излучения. Другими словами, магнитное поле магнитного устройства, которое ориентирует магнитные или намагничивающиеся частицы пигмента в по меньшей мере части слоя покрытия, совпадает с пространством и временем облучения источника УФ и видимого облучения, хоть и с противоположных сторон подложки. В варианте осуществления устройство магнитного поля и источник УФ и видимого излучения совместно размещены вдоль подложки и находятся на противоположных сторонах подложки.
[067] Вышеуказанные первое и второе состояния могут быть обеспечены посредством использования связующего материала, который демонстрирует значительное увеличение вязкости при реакции на воздействие УФ и видимого излучения. То есть, если жидкий связующий материал является отвержденным, указанный связующий материал преобразуется во второе состояние, т. е. отвержденное или твердое состояние, в котором магнитные или намагничивающиеся частицы пигмента закреплены в своих текущих положениях и ориентациях и не могут больше перемещаться или вращаться внутри связующего материала.
[068] Как известно специалистам в данной области техники, ингредиенты, содержащиеся в композиции для покрытия и слое покрытия, полученного из нее на подложке, описанной в данном документе, и физические свойства указанного слоя покрытия определены природой способа, используемого для переноса композиции для покрытия на подложку. Следовательно, связующий материал, описанный в данном документе, как правило, выбран из известных материалов в данной области техники и зависит от способа покрытия или печати, используемых для нанесения композиции для покрытия.
[069] Связующий материал композиций для покрытия, описанных в данном документе, является отверждаемой посредством УФ и видимого излучения композицией, предпочтительно полученной из олигомеров (также называемых в данной области техники преполимерами), выбранных из группы, состоящей из радикально отверждаемых соединений, катионно отверждаемых соединений и их смесей. Катионно-отверждаемые соединения отверждаются посредством катионных механизмов, включающих активацию с помощью энергии одного или более фотоинициаторов, которые высвобождают катионные молекулы, такие как кислоты, которые в свою очередь инициируют полимеризацию для образования связующего. Радикально отверждаемые соединения затвердевают с помощью свободнорадикальных механизмов, включающих активацию с помощью энергии одного или более фотоинициаторов, которые высвобождают свободные радикалы, которые в свою очередь инициируют полимеризацию для образования связующего.
[070] Для отверждения с помощью УФ и видимого излучения мономера, олигомера или преполимера может потребоваться наличие одного или более фотоинициаторов, и оно может быть выполнено различными способами. Как известно специалистам в данной области техники, один или более фотоинициаторов выбирают в соответствии с их спектрами поглощения и выбирают для соответствия спектрам испускания источника излучения. В зависимости от мономеров, олигомеров или преполимеров, используемых для получения связующего, содержащегося в отверждаемых с помощью УФ и видимого излучения композициях для покрытия, описанных в настоящем документе, могут быть использованы различные фотоинициаторы. Подходящие примеры свободнорадикальных фотоинициаторов известны специалистам в данной области техники и включают без ограничения ацетофеноны, бензофеноны, альфа-аминокетоны, альфа-гидроксикетоны, фосфиноксиды и производные фосфиноксидов, и бензилдиметилкетали. Подходящие примеры катионных фотоинициаторов известны специалистам в данной области техники и включают без ограничения ониевые соли, такие как органические соли иодония (например, диариловые соли иодония), оксониевые (например, соли триарилоксония) и сульфониевые соли (например, триарилсульфониевые соли). Другие примеры используемых фотоинициаторов могут быть найдены в стандартных научных пособиях, таких как «Chemistry & Technology of UV & EB Formulation for Coatings, Inks & Paints», Том III, «Photoinitiators for Free Radical Cationic and Anionic Polymerization”, 2-е издание, J. V. Crivello & K. Dietliker, под редакцией G. Bradley и опубликованном в 1998 г. John Wiley & Sons совместно с SITA Technology Limited. Для достижения эффективного затвердевания предпочтительным может быть также включение в состав сенсибилизатора вместе с одним или более фотоинициаторами. Типичные примеры подходящих фотосенсибилизаторов включают без ограничения изопропилтиоксантон (ITX), 1-хлор-2-пропокситиоксантон (CPTX), 2-хлортиоксантон (CTX) и 2,4-диэтилтиоксантон (DETX) и их смеси. Один или более фотоинициаторов, содержащихся в отверждаемых с помощью УФ и видимого излучения композициях, предпочтительно присутствуют в количестве от приблизительно 0,1 вес. % до приблизительно 20 вес. %, более предпочтительно от приблизительно 1 вес. % до приблизительно 15 вес. %, при этом весовые проценты основаны на общем весе отверждаемых с помощью УФ и видимого излучения композиций.
[071] Множество магнитных или намагничивающихся частиц пигмента, описанных в данном документе, диспергированы в отвержденном покрытии, описанном в данном документе, при этом указанное отвержденное покрытие содержит отвержденный связующий материал, который закрепляет положение и ориентацию магнитных или намагничивающихся частиц пигмента.
[072] Композиции для покрытия, описанные в данном документе, могут дополнительно содержать один или более машиночитаемых материалов. При их наличии указанные один или более машиночитаемых материалов предпочтительно выбирают из группы, включающей материалы, обладающие магнитными свойствами, люминесцентные материалы, электропроводные материалы, материалы, поглощающие инфракрасное излучение и их смеси. В данном контексте термин «машиночитаемый материал» относится к материалу, который демонстрирует по меньшей мере одно отличительное свойство, которое обнаруживается устройством или машиной, и который может содержаться в покрытии для предоставления способа аутентификации указанного покрытия или изделия, содержащего указанное покрытие, посредством использования конкретного оборудования для его обнаружения и/или аутентификации.
[073] Композиции для покрытия, описанные в данном документе, могут дополнительно содержать одну или более добавок, включая без ограничения соединения и материалы, которые используются для регулировки физических, реологических и химических параметров композиции, таких как вязкость (например, растворители и поверхностно-активные вещества), консистенция (например, противоосаждающие вещества, наполнители и пластификаторы), пенообразующие свойства (например, противовспенивающие вещества), смазочные свойства (воск), реакционная способность и стойкость при воздействии УФ излучения (фотосенсибилизаторы и фотостабилизаторы) и адгезивные свойства и др. Добавки, описанные в данном документе, могут присутствовать в композициях для покрытия, описанных в данном документе, в количествах и в формах, известных в данной области техники, включая форму так называемых наноматериалов, при которой по меньшей мере один из размеров частиц находится в диапазоне от 1 до 1000 нм.
[074] Композиция для покрытия, описанная в данном документе, может дополнительно содержать одно или более маркерных веществ или маркеров и/или один или более машиночитаемых материалов, выбранных из группы, включающей магнитные материалы (отличные от описанных в данном документе магнитных или намагничивающихся частиц пигмента), люминесцентные материалы, электропроводные материалы и материалы, поглощающие инфракрасное излучение. В контексте настоящего документа выражение «машиночитаемый материал» относится к материалу, который проявляет по меньшей мере одно не воспринимаемое невооруженным глазом отличительное свойство, и который может содержаться в слое с тем, чтобы предоставлять способ аутентификации указанного слоя или изделия, содержащего указанный слой, с помощью использования конкретного оборудования для его аутентификации.
[075] Композиции для покрытия, описанные в данном документе, могут быть получены посредством рассеивания или смешивания магнитных или намагничивающихся частиц пигмента, описанных в данном документе, и, при наличии, одной или более добавок при наличии связующего материала, описанного в данном документе, таким образом, образуя жидкие композиции. При наличии, один или более фотоинициаторов могут быть добавлены в композицию, либо во время этапа рассеивания или смешивания всех остальных ингредиентов, либо могут быть добавлены на последующем этапе, т. е. после образования жидкой композиции для покрытия.
[076] Согласно одному варианту осуществления настоящего изобретения и как показано на фиг. 5A, OEL на основе множества магнитных или намагничивающихся частиц пигмента, ориентированных таким образом, чтобы соответствовать вогнутой кривизне, если смотреть со стороны, несущей слой (C) покрытия, в частности, OEL, имеющий признак положительной перекатывающейся полосы, может быть получен путем ориентирования магнитных или намагничивающихся частиц пигмента в слое (C) покрытия с помощью устройства (MD), генерирующего магнитное поле, размещенного на стороне, несущей слой (C) покрытия, и одновременного или частично одновременного с этапом ориентирования с помощью устройства, генерирующего магнитное поле, отверждения через подложку (S) слоя (C) покрытия путем облучения с помощью источника (L) УФ и видимого облучения, размещенного на стороне подложки (S), т. е. стороне, противоположной поверхности подложки, несущей слой (C) покрытия. Подложка (S) может быть размещена на необязательной несущей пластине (K). При наличии несущая пластина (K) изготовлена из немагнитного или ненамагничивающегося материала, который является прозрачным для УФ и видимого облучения, используемого для этапа отверждения. Этап отверждения, таким образом, выполняют путем облучения через подложку (S) и через необязательную несущую пластину (K). Подложку (S), несущую слой (C) покрытия, размещают на устройстве (MD), генерирующем магнитное поле, содержащем магнит (M) и корпус (K’) для магнитного устройства, содержащий углубление на своей поверхности, так что, когда устройство (MD), генерирующее магнитное поле, размещают на подложку (S), оно не соприкасается с поверхностью слоя (C) покрытия. В зависимости от расположения устройство (MD), генерирующее магнитное поле, подложка (S), несущая слой (C) покрытия и источник (L) облучения могут быть размещены как проиллюстрировано на фиг. 5A слева (устройство (MD), генерирующее магнитное поле, над подложкой (S) и необязательной несущей пластиной (K)) или на фиг. 5A справа (устройство (MD), генерирующее магнитное поле, под подложкой (S), несущей композицию (C) для покрытия на своей нижней поверхности, в данном случае показано без необязательной несущей пластины (K)). На фиг. 5B показан пример признака положительной перекатывающейся полосы, полученного согласно способу, проиллюстрированному на фиг. 5A справа. Как показано на фиг. 5B, OEL, содержащий признак перекатывающейся полосы, полученный с применением этого способа, демонстрирует четко выраженный эффект перекатывающейся полосы по сравнению с фиг. 4B, т. е. сильно привлекающее внимание динамическое кажущееся движение, если смотреть под разными углами.
[077] Устройство, генерирующее магнитное поле, описанное в данном документе, может содержать магнитную пластину, несущую поверхность с одним или более выступами, клише или вырезами. В документах WO 2005/002866 A1 и WO 2008/046702 A1 раскрыты примеры таких гравированных магнитных пластин.
[078] Настоящее изобретение дополнительно предоставляет слои (OEL) с оптическим эффектом, содержащие орнамент, выполненный по меньшей мере из двух рисунков, при этом один из указанных по меньшей мере двух рисунков основан на множестве магнитных или намагничивающихся частиц пигмента, ориентированных таким образом, чтобы соответствовать вогнутой кривизне, если смотреть со стороны, несущей OEL, в частности, признаку положительной перекатывающейся полосы, а другой из указанных по меньшей мере двух рисунков основан на множестве магнитных или намагничивающихся частиц пигмента, ориентированных в любом виде, кроме случайной ориентации, которые высоко ценятся в области защиты. На фиг. 6A проиллюстрирован способ создания таких слов OEL согласно уровню техники. Известные способы получения таких слоев OEL включают этапы: i) нанесения композиции для покрытия, содержащей магнитные или намагничивающиеся частицы пигмента, на подложку (S) для образования слоя (C1) покрытия; j) ориентирования магнитных или намагничивающихся частиц пигмента в слое (C1) покрытия с помощью устройства, генерирующего магнитное поле, размещенного на стороне, несущей слой (C1) покрытия; k) после удаления устройства, генерирующего магнитное поле, отверждения слоя (C1) покрытия путем его облучения с помощью источника УФ и видимого облучения, размещенного на стороне, несущей слой (C1) покрытия; l) нанесения второй композиции для покрытия, содержащей магнитные или намагничивающиеся частицы пигмента, для образования второго слоя (C2) покрытия в области, смежной с (C1); m) ориентирования магнитных или намагничивающихся частиц пигмента во втором слое (C2) покрытия с помощью устройства, генерирующего магнитное поле, размещенного на стороне подложки, и одновременного или частично одновременного отверждения второго слоя (C2) покрытия путем его облучения с помощью источника УФ и видимого облучения, размещенного на стороне подложки, несущей второй слой (C2) покрытия.
[079] На фиг. 6B показан пример OEL, полученный согласно способу, проиллюстрированному на фиг. 6A. Как проиллюстрировано на фиг. 6B, эффект положительной перекатывающейся полосы (с левой стороны OEL) и эффект отрицательной перекатывающейся полосы (с правой стороны OEL) совершенно разные: признак отрицательной перекатывающейся полосы получен путем отверждения слоя покрытия, пока он находится в магнитном поле устройства, генерирующего магнитное поле, тогда как признак положительной перекатывающейся полосы получен путем отверждения слоя покрытия, пока он не находится в магнитном поле устройства, генерирующего магнитное поле. Как проиллюстрировано на фиг. 6B, эффект положительной перекатывающейся полосы (с левой стороны) имеет более широкую светлую полосу и более слабый и совсем не привлекающий внимания эффект, как признак отрицательной перекатывающейся полосы (с правой стороны).
[080] Настоящее изобретение дополнительно предоставляет способ получения слоя (OEL) с оптическим эффектом, содержащего орнамент, выполненный по меньшей мере из двух рисунков, при этом один из указанных по меньшей мере двух рисунков основан на множестве магнитных или намагничивающихся частиц пигмента, ориентированных таким образом, чтобы соответствовать вогнутой кривизне, если смотреть со стороны, несущей OEL, в частности, признаку положительной перекатывающейся полосы, а другой из указанных по меньшей мере двух рисунков основан на множестве магнитных или намагничивающихся частиц пигмента, ориентированных в любом виде, кроме случайной ориентации, предпочтительно ориентированных таким образом, чтобы соответствовать выпуклой кривизне, если смотреть со стороны, несущей OEL, в частности, признаку негативной перекатывающейся полосы. По меньшей мере два рисунка, описанных в данном документе, могут быть расположены на расстоянии или могут быть смежными.
[081] Предпочтительно, настоящее изобретение дополнительно предоставляет способ получения слоя (OEL) с оптическим эффектом, содержащего орнамент, выполненный по меньшей мере из двух смежных рисунков, при этом один из указанных по меньшей мере двух смежных рисунков основан на множестве магнитных или намагничивающихся частиц пигмента, ориентированных таким образом, чтобы соответствовать вогнутой кривизне, если смотреть со стороны, несущей OEL, в частности, признаку положительной перекатывающейся полосы, а другой из указанных по меньшей мере двух смежных рисунков основан на множестве магнитных или намагничивающихся частиц пигмента, ориентированных в любом виде, кроме случайной ориентации, предпочтительно ориентированных таким образом, чтобы соответствовать выпуклой кривизне, если смотреть со стороны, несущей OEL, в частности, признаку негативной перекатывающейся полосы. Необходимая ориентация множества магнитных или намагничивающихся частиц пигмента другого из указанных по меньшей мере двух смежных рисунков выбрана согласно конечным применениям. Примеры любого вида, кроме случайной ориентации, включают без ограничения признаки перекатывающейся полосы, флип-флоп эффекты (также называемые в данной области техники как эффект переключения), эффекты зубчиковых искажений, эффекты движущегося кольца. Флип-флоп эффекты включают первую напечатанную часть и вторую напечатанную часть, разделенные переходом, при этом частицы пигмента выровнены параллельно первой плоскости в первой части, и частицы пигмента во второй части выровнены параллельно второй плоскости. Способы создания флип-флоп эффектов раскрыты, например, в документах EP 1819525 B1 и EP 1819525 B1. Также могут быть созданы эффекты зубчиковых искажений. Эффекты зубчиковых искажений включают частицы пигмента, ориентированные таким образом, что вдоль конкретного направления обзора они обеспечивают видимость нижележащей поверхности подложки, так чтобы знаки или другие признаки, присутствующие на поверхности подложки или в ней, становятся видимыми наблюдателю, тогда как вдоль другого направления обзора они затрудняют видимость. Способы создания эффектов зубчиковых искажений раскрыты, например, в документах US 8025952 и EP 1819525 B1. Эффекты движущегося кольца состоят из оптически иллюзорных изображений объектов, таких как раструбы, конусы, шары, круги, эллипсы и полусферы, которые кажутся движущимися в любом направлении x-y, в зависимости от угла наклона указанного слоя с оптическим эффектом. Способы создания эффектов движущегося кольца раскрыты, например, в EP 1710756 A1, US 8343615, EP 2306222 A1, EP 2325677 A2, WO 2011/092502 A2 и US 2013/084411.
[082] Множество магнитных или намагничивающихся частиц пигмента указанных по меньшей мере двух рисунков могут также быть получены с использованием первого и/или второго устройства, генерирующего магнитное поле, содержащего магнитную пластину, несущую поверхность с одним или более выступами, клише или вырезами. Примеры таких гравированных магнитных пластин приведены в документах WO 2005/002866 A1 и WO 2008/046702 A1.
[083] Способ получения слоя (OEL) с оптическим эффектом, содержащего орнамент, выполненный по меньшей мере из двух рисунков, предпочтительно по меньшей мере двух смежных рисунков, при этом один из указанных по меньшей мере двух рисунков основан на множестве магнитных или намагничивающихся частиц пигмента, ориентированных таким образом, чтобы соответствовать вогнутой кривизне, если смотреть со стороны, несущей OEL, в частности, признаку положительной перекатывающейся полосы, а другой из указанных по меньшей мере двух рисунков основан на множестве магнитных или намагничивающихся частиц пигмента, ориентированных в любом виде, кроме случайной ориентации, предпочтительно ориентированных таким образом, чтобы соответствовать выпуклой кривизне, если смотреть со стороны, несущей OEL, включает этапы:
a) нанесения предпочтительно способом печати, выбранным из группы, состоящей из трафаретной печати, ротационной глубокой печати и флексографической печати, на подложку, описанную в данном документе, композиции для покрытия, описанной в данном документе, для образования слоя покрытия, при этом указанный слой покрытия находится в первом состоянии, как описано в данном документе;
b) b1) воздействия на слой покрытия магнитного поля первого устройства, генерирующего магнитное поле, при этом указанное устройство, генерирующее магнитное поле, размещают на стороне слоя покрытия, ориентируя при этом множество магнитных или намагничивающихся частиц пигмента таким образом, чтобы соответствовать вогнутой кривизне, если смотреть со стороны, несущей слой покрытия, как описано в данном документе, и b2) одновременного или частично одновременного отверждения через подложку слоя покрытия, как описано в данном документе, при этом указанное отверждение выполняют путем облучения с помощью источника УФ и видимого облучения, размещенного на стороне подложки, как описано в данном документе;
c) нанесения предпочтительно способом печати, выбранным из группы, состоящей из трафаретной печати, ротационной глубокой печати и флексографической печати, второй композиции для покрытия, содержащей множество магнитных или намагничивающихся частиц пигмента, для образования второго слоя покрытия, при этом указанный слой покрытия находится в первом состоянии, при этом указанная вторая композиция для покрытия может быть аналогичной той, что используют на этапе a), или может быть отличной, и при этом множество магнитных или намагничивающихся частиц пигмента могут быть аналогичными тем, что используют на этапе a), или могут быть отличными;
d) воздействия на второй слой покрытия в первом состоянии магнитного поля второго устройства, генерирующего магнитное поле, ориентируя при этом множество магнитных или намагничивающихся частиц пигмента в любом виде, кроме случайной ориентации, предпочтительно ориентируя при этом множество магнитных или намагничивающихся частиц пигмента таким образом, чтобы соответствовать выпуклой кривизне, если смотреть со стороны, несущей слой покрытия; и
e) отверждения УФ и видимым излучением второго слоя покрытия во второе состояние для закрепления магнитных или намагничивающихся частиц пигмента в принятых ими положениях и ориентациях.
[084] Этап e) отверждения второго слоя покрытия может быть частично одновременно, одновременно или последовательно, предпочтительно частично одновременно или одновременно, выполнен c этапом d) (т. е. магнитной ориентацией магнитных или намагничивающихся частиц пигмента).
[085] Альтернативно, этапы способа, описанного в данном документе выше, могут быть взаимозаменяемыми, т. е. указанный способ может дополнительно включать этапы i) нанесения слоя второй композиции для покрытия, содержащей множество магнитных или намагничивающихся частиц пигмента, для образования второго слоя покрытия, при этом указанная композиция для покрытия находится в первом состоянии; ii) воздействия на второй слой покрытия в первом состоянии магнитного поля второго устройства, генерирующего магнитное поле, ориентируя при этом множество магнитных или намагничивающихся частиц пигмента в любом виде, кроме случайной ориентации, предпочтительно ориентируя при этом множество магнитных или намагничивающихся частиц пигмента таким образом, чтобы соответствовать вогнутой кривизне, если смотреть со стороны, несущей слой покрытия; и iii) одновременного, частично одновременного или последовательного, предпочтительно одновременного или частично одновременного, предпочтительно одновременно частичного или частично одновременного отверждения УФ и видимым излучением второго слоя покрытия во второе состояние для закрепления магнитных или намагничивающихся частиц пигмента в принятых ими положениях и ориентациях, при этом указанные этапы выполняют перед этапами a) и b), другими словами, указанный способ включает этапы:
a) нанесения предпочтительно способом печати, выбранным из группы, состоящей из трафаретной печати, ротационной глубокой печати и флексографической печати, на подложку, описанную в данном документе, композиции для покрытия, описанной в данном документе, для образования слоя покрытия, при этом указанный слой покрытия находится в первом состоянии, как описано в данном документе;
b) b1) воздействия на слой покрытия магнитного поля первого устройства, генерирующего магнитное поле, ориентируя при этом множество магнитных или намагничивающихся частиц пигмента в любом виде, кроме случайной ориентации, предпочтительно ориентируя при этом множество магнитных или намагничивающихся частиц пигмента таким образом, чтобы соответствовать выпуклой кривизне, если смотреть со стороны, несущей слой покрытия, и b2) отверждения слоя покрытия, при этом указанное отверждение выполняют облучением с помощью источника УФ и видимого облучения;
c) нанесения предпочтительно способом печати, выбранным из группы, состоящей из трафаретной печати, ротационной глубокой печати и флексографической печати, второй композиции для покрытия, содержащей множество магнитных или намагничивающихся частиц пигмента на примере тех, что описаны в данном документе и могут быть отверждены через подложку, для образования второго слоя покрытия, при этом указанный слой покрытия находится в первом состоянии, при этом указанная вторая композиция для покрытия может быть аналогичной той, что используют на этапе a), или может быть отличной, и при этом множество магнитных или намагничивающихся частиц пигмента могут быть аналогичными тем, что используют на этапе a), или могут быть отличными;
d) воздействия на второй слой покрытия в первом состоянии магнитного поля второго устройства, генерирующего магнитное поле, при этом указанное устройство, генерирующее магнитное поле, размещают на стороне слоя покрытия, ориентируя при этом множество магнитных или намагничивающихся частиц пигмента таким образом, чтобы соответствовать вогнутой кривизне, если смотреть со стороны, несущей слой покрытия, как описано в данном документе, и e) одновременного или частично одновременного отверждения через подложку слоя покрытия, как описано в данном документе, при этом указанное отверждение выполняют путем облучения с помощью источника УФ и видимого облучения, размещенного на стороне подложки, как описано в данном документе.
[086] Этап b2) отверждения первого слоя покрытия может быть частично одновременным, одновременным или последовательным, предпочтительно частично одновременным или одновременным, выполнен с этапом d) (т. е. магнитной ориентацией магнитных или намагничивающихся частиц пигмента).
[087] Согласно одному варианту осуществления второе устройство, генерирующее магнитное поле, описанное в данном документе, размещено на стороне подложки и источник УФ и видимого облучения для УФ и видимого излучения, применяемый для второй композиции для покрытия, размещен на стороне слоя покрытия.
[088] Согласно предпочтительному варианту осуществления настоящее изобретение предоставляет способ получения слоя (OEL) с оптическим эффектом, содержащего орнамент, выполненный по меньшей мере из двух рисунков, предпочтительно по меньшей мере двух смежных рисунков, при этом один из указанных по меньшей мере двух рисунков основан на множестве магнитных или намагничивающихся частиц пигмента, ориентированных таким образом, чтобы соответствовать вогнутой кривизне, если смотреть со стороны, несущей OEL, в частности, признаку положительной перекатывающейся полосы, а другой из указанных по меньшей мере двух рисунков основан на множестве магнитных или намагничивающихся частиц пигмента, ориентированных таким образом, чтобы соответствовать выпуклой кривизне, если смотреть со стороны, несущей OEL, в частности, признаку отрицательной перекатывающейся полосы.
[089] На фиг. 7A показан предпочтительный пример способа получения слоя (OEL) с оптическим эффектом, содержащего орнамент, выполненный по меньшей мере из двух рисунков, в частности, двух смежных рисунков, при этом один из указанных по меньшей мере двух рисунков основан на множестве магнитных или намагничивающихся частиц пигмента, ориентированных таким образом, чтобы соответствовать вогнутой кривизне, если смотреть со стороны, несущей слой (C1) покрытия, в частности, признаку положительной перекатывающейся полосы, а другой из указанных по меньшей мере двух рисунков основан на множестве магнитных или намагничивающихся частиц пигмента, ориентированных таким образом, чтобы соответствовать выпуклой кривизне, если смотреть со стороны, несущей слой (C2) покрытия, в частности, признаку отрицательной перекатывающейся полосы, при этом указанный способ включает этапы:
i) нанесения предпочтительно способом печати, выбранным из группы, состоящей из трафаретной печати, ротационной глубокой печати и флексографической печати, на подложку (S), описанную в данном документе, композиции для покрытия, описанной в данном документе, для образования слоя (C1) покрытия, описанного в данном документе, как описано в данном документе;
j) воздействия на слой (C1) покрытия магнитного поля первого устройства (MD1), генерирующего магнитное поле, при этом указанное устройство (MD1), генерирующее магнитное поле, размещают на стороне слоя (C1) покрытия, ориентируя при этом множество магнитных или намагничивающихся частиц пигмента таким образом, чтобы соответствовать вогнутой кривизне, если смотреть со стороны, несущей слой (C1) покрытия, как описано в данном документе, и одновременного или частично одновременного отверждения через подложку (S) слоя (C1) покрытия, как описано в данном документе, при этом указанное отверждение выполняют путем облучения с помощью источника (L) УФ и видимого облучения, размещенного на стороне подложки, как описано в данном документе;
k) нанесения предпочтительно способом печати, выбранным из группы, состоящей из трафаретной печати, ротационной глубокой печати и флексографической печати, второй композиции для покрытия, содержащей множество магнитных или намагничивающихся частиц пигмента, для образования второго слоя (C2) покрытия, при этом указанный второй слой покрытия находится в первом состоянии, при этом указанная вторая композиция для покрытия может быть аналогичной той, что используют на этапе i), или может быть отличной, и при этом множество магнитных или намагничивающихся частиц пигмента могут быть аналогичными тем, что используют на этапе i), или могут быть отличными; и
l) воздействия на второй слой (C2) покрытия в первом состоянии магнитного поля второго устройства (MD2), генерирующего магнитное поле, при этом указанное устройство (MD2), генерирующее магнитное поле, размещают на стороне подложки (S), ориентируя при этом множество магнитных или намагничивающихся частиц пигмента таким образом, чтобы соответствовать выпуклой кривизне, если смотреть со стороны, несущей слой покрытия; и одновременного или по меньшей мере частично одновременного отверждения УФ и видимым излучением (L) второго слоя (C2) покрытия во второе состояние для закрепления магнитных или намагничивающихся частиц пигмента в принятых ими положениях и ориентациях.
[090] На фиг. 7B показан пример слоя (OEL) с оптическим эффектом, содержащего орнамент, выполненный из по меньшей мере смежных двух рисунков, при этом один из указанных по меньшей мере двух смежных рисунков основан на множестве магнитных или намагничивающихся частиц пигмента, ориентированных таким образом, чтобы соответствовать вогнутой кривизне, если смотреть со стороны, несущей OEL, в частности, признаку положительной перекатывающейся полосы, а другой из указанных по меньшей мере двух смежных рисунков основан на множестве магнитных или намагничивающихся частиц пигмента, ориентированных таким образом, чтобы соответствовать выпуклой кривизне, если смотреть со стороны, несущей OEL, при этом указанный OEL получают с применением способа, проиллюстрированного на фиг. 7A. Как показано на фиг. 7B, признак положительной перекатывающейся полосы (с левой стороны OEL) и признак отрицательной перекатывающейся полосы (с правой стороны OEL) демонстрируют идентичную яркость и ширину. Оба из признака отрицательной перекатывающейся полосы и признака положительной перекатывающейся полосы получены с использованием устройства, генерирующего магнитное поле, создающего выпуклую линию магнитного поля, размещенного либо над подложкой (вогнутый эффект), либо под подложкой (выпуклый эффект), и путем одновременного или частично одновременного отверждения слоя покрытия, пока он находится в магнитном поле.
[091] Согласно предпочтительному варианту осуществления настоящее изобретение предоставляет способ получения слоя (OEL) с оптическим эффектом, содержащего орнамент, выполненный из первого рисунка, второго рисунка и третьего рисунка, при этом первый рисунок основан на множестве магнитных или намагничивающихся частиц пигмента, ориентированных таким образом, чтобы соответствовать вогнутой кривизне, если смотреть со стороны, несущей OEL, в частности, признаку положительной перекатывающейся полосы, второй рисунок основан на множестве магнитных или намагничивающихся частиц пигмента, ориентированных таким образом, чтобы соответствовать выпуклой кривизне, если смотреть со стороны, несущей OEL, в частности, признаку отрицательной перекатывающейся полосы, третий рисунок основан на множестве магнитных или намагничивающихся частиц пигмента, ориентированных таким образом, чтобы соответствовать вогнутой кривизне (в частности, признаку положительной перекатывающейся полосы), или выпуклой кривизне (в частности, признаку отрицательной перекатывающейся полосы), если смотреть со стороны, несущей OEL, предпочтительно выпуклой кривизне (в частности, признаку отрицательной перекатывающейся полосы), если смотреть со стороны, несущей OEL, при этом первый рисунок размещен между указанными вторым и третьим рисунками и является смежным со вторым и третьим рисунками. Согласно одному варианту осуществления способ, описанный в данном документе, обеспечивает слой (OEL) с оптическим эффектом, содержащий орнамент, выполненный из первого рисунка, второго рисунка и третьего рисунка, при этом первый рисунок имеет признак положительной перекатывающейся полосы, второй рисунок имеет признак отрицательной перекатывающейся полосы и третий рисунок имеет либо признак положительной перекатывающейся полосы, либо признак отрицательной перекатывающейся полосы, предпочтительно отрицательной перекатывающейся полосы, при этом первый рисунок размещен между указанными вторым и третьим рисунками и является смежным со вторым и третьим рисунками (также известный в данной области техники как признак тройной перекатывающейся полосы).
[092] Согласно предпочтительному варианту осуществления настоящее изобретение предоставляет способ получения слоя (OEL) с оптическим эффектом, содержащего орнамент, выполненный из первого рисунка, второго рисунка и третьего рисунка, при этом первый рисунок основан на множестве магнитных или намагничивающихся частиц пигмента, ориентированных таким образом, чтобы соответствовать выпуклой кривизне, если смотреть со стороны, несущей OEL, в частности, признаку отрицательной перекатывающейся полосы, второй рисунок основан на множестве магнитных или намагничивающихся частиц пигмента, ориентированных таким образом, чтобы соответствовать вогнутой кривизне, если смотреть со стороны, несущей OEL, в частности, признаку положительной перекатывающейся полосы, и третий рисунок основан на множестве магнитных или намагничивающихся частиц пигмента, ориентированных таким образом, чтобы соответствовать вогнутой кривизне (в частности, признаку положительной перекатывающейся полосы), или выпуклой кривизне (в частотности, признаку отрицательной перекатывающейся полосы), предпочтительно вогнутой кривизне (в частности, признаку положительной перекатывающейся полосы), если смотреть со стороны, несущей OEL, при этом первый рисунок размещен между указанными вторым и третьим рисунками и является смежным со вторым и третьим рисунками. Согласно другому варианту осуществления способ, описанный в данном документе, обеспечивает слой (OEL) с оптическим эффектом, содержащий орнамент, выполненный из первого рисунка, второго рисунка и третьего рисунка, при этом первый рисунок имеет признак отрицательной перекатывающейся полосы, второй рисунок имеет признак положительной перекатывающейся полосы и третий рисунок имеет либо признак положительной перекатывающейся полосы, либо признак отрицательной перекатывающейся полосы, предпочтительно признак положительной перекатывающейся полосы, при этом первый рисунок размещен между указанными вторым и третьим рисунками и является смежным со вторым и третьим рисунками (также известный в данной области техники как признак тройной перекатывающейся полосы).
[093] Настоящее изобретение дополнительно предоставляет способ получения слоя (OEL) с оптическим эффектом, содержащего орнамент, выполненный по меньшей мере из двух смежных рисунков, выполненных из одного отвержденного слоя, при этом один из указанных по меньшей мере двух смежных рисунков основан на множестве магнитных или намагничивающихся частиц пигмента, ориентированных таким образом, чтобы соответствовать вогнутой кривизне, если смотреть со стороны, несущей OEL, в частности, признаку положительной перекатывающейся полосы, а другой из указанных по меньшей мере двух смежных рисунков основан на множестве магнитных или намагничивающихся частиц пигмента, ориентированных в любом виде, кроме случайной ориентации. Способ получения слоя (OEL) с оптическим эффектом, содержащего орнамент, выполненный по меньшей мере из двух смежных рисунков, выполненных из одного отвержденного слоя, включает этапы:
a) нанесения предпочтительно способом печати, выбранным из группы, состоящей из трафаретной печати, ротационной глубокой печати и флексографической печати, на подложку, описанную в данном документе, композиции для слоя покрытия, описанной в данном документе, для образования слоя покрытия, при этом указанный слой покрытия находится в первом состоянии, как описано в данном документе;
b) b1) воздействия на одну или более первых областей подложки, несущих слой покрытия, магнитного поля первого устройства, генерирующего магнитное поле, при этом указанное устройство, генерирующее магнитное поле, размещают на стороне слоя покрытия, ориентируя при этом множество магнитных или намагничивающихся частиц пигмента таким образом, чтобы соответствовать вогнутой кривизне, если смотреть со стороны, несущей слой покрытия, как описано в данном документе, и b2) одновременного или частично одновременного отверждения через подложку слоя покрытия, при этом указанное отверждение выполняют путем облучения с помощью источника УФ и видимого облучения, размещенного на стороне подложки, как описано в данном документе; при этом указанный источник УФ и видимого облучения оборудован фотошаблоном, так что на одну или более вторых областей подложки, несущих слой покрытия, не воздействует УФ и видимое облучение; и
c) воздействия на по меньшей мере одну или более вторых областей подложки, несущих слой покрытия, которые находятся все еще в первом состоянии вследствие наличия фотошаблона во время этапа b2), магнитного поля второго устройства, генерирующего магнитное поле, ориентируя при этом множество магнитных или намагничивающихся частиц пигмента таким образом, чтобы соответствовать любой ориентации, кроме случайной ориентации; и одновременного, частично одновременного или последовательного, предпочтительно одновременного или частично одновременного отверждения путем облучения с помощью источника УФ и видимого облучения по меньшей мере одной или более вторых областей подложки, несущих слой покрытия, во второе состояние для закрепления магнитных или намагничивающихся частиц пигмента в принятых ими положениях и ориентациях.
[094] Альтернативно, этапы способа, описанного в данном документе выше, могут быть взаимозаменяемыми, т. е. указанный способ может включать этапы:
a) нанесения предпочтительно способом печати, выбранным из группы, состоящей из трафаретной печати, ротационной глубокой печати и флексографической печати, на подложку, описанную в данном документе, композиции для слоя покрытия, описанной в данном документе, для образования слоя покрытия, при этом указанный слой покрытия находится в первом состоянии, как описано в данном документе;
b) b1) воздействия на одну или более первых областей подложки, несущих слой покрытия, магнитного поля первого устройства, генерирующего магнитное поле, ориентируя при этом множество магнитных или намагничивающихся частиц пигмента таким образом, чтобы соответствовать любой ориентации, кроме случайной ориентации, и b2) одновременного, частично одновременного или последовательного, предпочтительно одновременного или частично одновременного отверждения слоя покрытия, при этом указанное отверждение выполняют путем облучения с помощью источника УФ и видимого облучения, оборудованного фотошаблоном, так что на одну или более вторых областей подложки, несущих слой покрытия, не воздействует УФ и видимое облучение; и
c) воздействия на по меньшей мере одну или более вторых областей подложки, несущих слой покрытия, которые находятся все еще в первом состоянии вследствие наличия фотошаблона во время этапа b2), магнитного поля второго устройства, генерирующего магнитное поле, при этом указанное устройство, генерирующее магнитное поле, размещают на стороне слоя покрытия, ориентируя при этом множество магнитных или намагничивающихся частиц пигмента таким образом, чтобы соответствовать вогнутой кривизне, если смотреть со стороны, несущей слой покрытия, как описано в данном документе; и одновременного или частично одновременного отверждения путем облучения с помощью источника УФ и видимого облучения, размещенного на стороне подложки, по меньшей мере одной или более вторых областей подложки, несущих слой покрытия, во второе состояние для закрепления магнитных или намагничивающихся частиц пигмента в принятых ими положениях и ориентациях.
[095] Настоящее изобретение дополнительно предоставляет способ получения слоя (OEL) с оптическим эффектом, содержащего орнамент, выполненный по меньшей мере из двух смежных рисунков, выполненных из одного отвержденного слоя, при этом оба из указанных по меньшей мере двух смежных рисунков основаны на множестве магнитных или намагничивающихся частиц пигмента, ориентированных таким образом, чтобы соответствовать вогнутой кривизне, если смотреть со стороны, несущей OEL, в частности, признаку положительной перекатывающейся полосы. Способ получения слоя (OEL) с оптическим эффектом, содержащего орнамент, выполненный по меньшей мере из двух смежных рисунков, выполненных из одного отвержденного слоя, включает этапы:
a) нанесения предпочтительно способом печати, выбранным из группы, состоящей из трафаретной печати, ротационной глубокой печати и флексографической печати, на подложку, описанную в данном документе, композиции для слоя покрытия, описанной в данном документе, для образования слоя покрытия, при этом указанный слой покрытия находится в первом состоянии, как описано в данном документе;
b) b1) воздействия на одну или более первых областей подложки, несущих слой покрытия, магнитного поля первого устройства, генерирующего магнитное поле, при этом указанное устройство, генерирующее магнитное поле, размещают на стороне слоя покрытия, ориентируя при этом множество магнитных или намагничивающихся частиц пигмента таким образом, чтобы соответствовать вогнутой кривизне, если смотреть со стороны, несущей слой покрытия, как описано в данном документе, и b2) одновременного или частично одновременного отверждения через подложку слоя покрытия, при этом указанное отверждение выполняют путем облучения с помощью источника УФ и видимого облучения, размещенного на стороне подложки, как описано в данном документе; при этом указанный источник УФ и видимого облучения оборудован фотошаблоном, так что на одну или более вторых областей подложки, несущих слой покрытия, не воздействует УФ и видимое облучение; и
c) воздействия на по меньшей мере одну или более вторых областей подложки, несущих слой покрытия, которые находятся все еще в первом состоянии вследствие наличия фотошаблона во время этапа b2), магнитного поля второго устройства, генерирующего магнитное поле, при этом указанное устройство, генерирующее магнитное поле, размещают на стороне слоя покрытия, ориентируя при этом множество магнитных или намагничивающихся частиц пигмента таким образом, чтобы соответствовать вогнутой кривизне, если смотреть со стороны, несущей слой покрытия, как описано в данном документе; и одновременного или частично одновременного отверждения путем облучения с помощью источника УФ и видимого облучения по меньшей мере одной или более вторых областей подложки, несущих слой покрытия, во второе состояние для закрепления магнитных или намагничивающихся частиц пигмента в принятых ими положениях и ориентациях,
при этом вогнутая кривизна, полученная во время этапа b1), отличается от вогнутой кривизны, полученной во время этапа c).
[096] Предпочтительно, настоящее изобретение дополнительно предоставляет способ получения слоя (OEL) с оптическим эффектом содержащего орнамент, выполненный по меньшей мере из двух смежных рисунков, выполненных из одного отвержденного слоя, при этом один из указанных по меньшей мере двух смежных рисунков основан на множестве магнитных или намагничивающихся частиц пигмента, ориентированных таким образом, чтобы соответствовать вогнутой кривизне, если смотреть со стороны, несущей OEL, в частности, признаку положительной перекатывающейся полосы, а другой из указанных по меньшей мере двух смежных рисунков основан на множестве магнитных или намагничивающихся частиц пигмента, ориентированных таким образом, чтобы соответствовать выпуклой кривизне, если смотреть со стороны, несущей OEL. Способ получения слоя (OEL) с оптическим эффектом, содержащего орнамент, выполненный по меньшей мере из двух смежных рисунков, выполненных из одного отвержденного слоя, включает этапы:
a) нанесения предпочтительно способом печати, выбранным из группы, состоящей из трафаретной печати, ротационной глубокой печати и флексографической печати, на подложку, описанную в данном документе, композиции для слоя покрытия, описанной в данном документе, для образования слоя покрытия, при этом указанный слой покрытия находится в первом состоянии, как описано в данном документе;
b) b1) воздействия на одну или более первых областей подложки, несущих слой покрытия, магнитного поля первого устройства, генерирующего магнитное поле, при этом указанное устройство, генерирующее магнитное поле, размещают на стороне слоя покрытия, ориентируя при этом множество магнитных или намагничивающихся частиц пигмента таким образом, чтобы соответствовать вогнутой кривизне, если смотреть со стороны, несущей слой покрытия, как описано в данном документе, и b2) одновременного или частично одновременного отверждения через подложку слоя покрытия, при этом указанное отверждение выполняют путем облучения с помощью источника УФ и видимого облучения, размещенного на стороне подложки, как описано в данном документе; при этом указанный источник УФ и видимого облучения оборудован фотошаблоном, так что на одну или более вторых областей подложки, несущих слой покрытия, не воздействует УФ и видимое облучение; и
c) воздействия на по меньшей мере одну или более вторых областей подложки, несущих слой покрытия, которые находятся все еще в первом состоянии вследствие наличия фотошаблона во время этапа b2), магнитного поля второго устройства, генерирующего магнитное поле, при этом указанное устройство, генерирующее магнитное поле, размещают на стороне подложки, ориентируя при этом множество магнитных или намагничивающихся частиц пигмента таким образом, чтобы соответствовать выпуклой кривизне, если смотреть со стороны, несущей слой покрытия; и одновременного или частично одновременного отверждения путем облучения с помощью источника УФ и видимого облучения по меньшей мере одной или более вторых областей подложки, несущих слой покрытия, во второе состояние для закрепления магнитных или намагничивающихся частиц пигмента в принятых ими положениях и ориентациях.
[097] Альтернативно, этапы способа, описанного в данном документе выше, могут быть взаимозаменяемыми, т. е. указанный способ может включать этапы:
a) нанесения предпочтительно способом печати, выбранным из группы, состоящей из трафаретной печати, ротационной глубокой печати и флексографической печати, на подложку, описанную в данном документе, композиции для слоя покрытия, описанной в данном документе, для образования слоя покрытия, при этом указанный слой покрытия находится в первом состоянии, как описано в данном документе;
b) b1) воздействия на одну или более первых областей подложки, несущих слой покрытия, магнитного поля первого устройства, генерирующего магнитное поле, при этом указанное устройство, генерирующее магнитное поле, размещают на стороне подложки, ориентируя при этом множество магнитных или намагничивающихся частиц пигмента таким образом, чтобы соответствовать выпуклой кривизне, если смотреть со стороны, несущей слой покрытия, и b2) одновременного или частично одновременного отверждения слоя покрытия, при этом указанное отверждение выполняют путем облучения с помощью источника УФ и видимого облучения, оборудованного фотошаблоном, так что на одну или более вторых областей подложки, несущих слой покрытия, не воздействует УФ и видимое облучение; и
c) воздействия на по меньшей мере одну или более вторых областей подложки, несущих слой покрытия, которые находятся все еще в первом состоянии вследствие наличия фотошаблона во время этапа b2), магнитного поля второго устройства, генерирующего магнитное поле, при этом указанное устройство, генерирующее магнитное поле, размещают на стороне слоя покрытия ориентируя при этом множество магнитных или намагничивающихся частиц пигмента таким образом, чтобы соответствовать вогнутой кривизне, если смотреть со стороны, несущей слой покрытия, как описано в данном документе; и одновременного или частично одновременного отверждения через подложку по меньшей мере одной или более вторых областей подложки, несущих слой покрытия, во второе состояние для закрепления магнитных или намагничивающихся частиц пигмента в принятых ими положениях и ориентациях, при этом указанное отверждение выполняют путем облучения с помощью источника УФ и видимого облучения, размещенного на стороне подложки, как описано в данном документе.
[098] На фиг. 8 схематически проиллюстрирован способ создания слоя (OEL) с оптическим эффектом, содержащего орнамент, выполненный из двух смежных рисунков, выполненных из одного отвержденного слоя, при этом один из указанных двух смежных рисунков основан на множестве магнитных или намагничивающихся частиц пигмента, ориентированных таким образом, чтобы соответствовать вогнутой кривизне, если смотреть со стороны, несущей OEL, в частности, признаку положительной перекатывающейся полосы, а другой из указанных двух смежных рисунков основан на множестве магнитных или намагничивающихся частиц пигмента, ориентированных таким образом, чтобы соответствовать выпуклой кривизне, если смотреть со стороны, несущей OEL, в частности, признаку отрицательной перекатывающейся полосы, как описано в данном документе. Указанный способ включает этапы i) нанесения композиции для покрытия, содержащей магнитные или намагничивающиеся частицы пигмента, на подложку (S) для образования слоя (C) покрытия; j) ориентирования магнитных или намагничивающихся частиц пигмента в слое (C) покрытия с помощью устройства (M), генерирующего магнитное поле, размещенного на стороне, несущей слой (C) покрытия одновременно с отверждением через подложку (S) слоя (C) покрытия, при этом указанное отверждение выполняют путем облучения с помощью источника (L) УФ и видимого облучения, размещенного на стороне подложки (S), при этом указанный источник (L) УФ и видимого облучения оборудован фотошаблоном (W);
k) воздействия на слой покрытия магнитного поля второго устройства (M2), генерирующего магнитное поле, при этом указанное устройство, генерирующее магнитное поле, размещают на стороне подложки (S), ориентируя при этом множество магнитных или намагничивающихся частиц пигмента таким образом, чтобы соответствовать выпуклой кривизне, если смотреть со стороны, несущей отвержденное покрытие; и одновременного отверждения путем облучения с помощью источника (L) УФ и видимого облучения слоя покрытия во второе состояние для закрепления магнитных или намагничивающихся частиц пигмента в принятых ими положениях и ориентациях.
[099] Использование источника УФ и видимого облучения, оборудованного фотошаблоном, позволяет выборочно отверждать композицию для покрытия в одной или более выбранных областях. Фотошаблон состоит из непрозрачной пластины, содержащей отверстия или прозрачные области, которые позволяют свету просвечивать определенным образом. Фотошаблоны обычно используются, например, в фотолитографии. Согласно одному варианту осуществления настоящего изобретения фотошаблон может быть размещен в фиксированном месте между источником облучения и подложкой, несущей слой покрытия для отверждения. Согласно другому варианту осуществления настоящего изобретения фотошаблон может быть выполнен с возможностью перемещения между источником облучения и подложкой, несущей слой покрытия для отверждения, в синхронном движении перемещения с подложкой.
[0100] Способ получения слоя (OEL) с оптическим эффектом, содержащего орнамент, выполненный по меньшей мере из двух смежных рисунков, выполненных из одного отвержденного слоя, при этом один из указанных по меньшей мере двух смежных рисунков основан на множестве магнитных или намагничивающихся частиц пигмента, ориентированных таким образом, чтобы соответствовать вогнутой кривизне, если смотреть со стороны, несущей OEL, в частности, признаку положительной перекатывающейся полосы, а другой из указанных по меньшей мере двух смежных рисунков основан на множестве магнитных или намагничивающихся частиц пигмента, ориентированных таким образом, чтобы соответствовать выпуклой кривизне, если смотреть со стороны, несущей смежный рисунок, в частности, признаку отрицательной перекатывающейся полосы, описанного в данном документе, преимущественно предусматривает защитные элементы, содержащие по меньшей мере два смежных рисунка, в частности, по меньшей мере два смежных рисунка, имеющих разные признаки перекатывающейся полосы, с точным и легко регулируемым разделением или промежуточной зоной даже при быстром производстве для получения резкого перехода между указанными двумя смежными рисунками, предоставляя таким образом высоко динамические и привлекающие внимание оптические эффекты вследствие разного движения указанных двух смежных рисунков.
[0101] На фиг. 10 схематически проиллюстрирован эксперимент, выполненный для оценивания уровня отверждения композиции для покрытия и степени закрепления/фиксирования ориентации магнитных или намагничивающихся частиц пигмента после УФ и видимого облучения через подложку. На фиг. 10 a1) схематически проиллюстрирован первый этап эксперимента: OEL, содержащий признак положительной перекатывающейся полосы, получили путем ориентирования магнитных или намагничивающихся частиц пигмента в слое (C) покрытия с помощью устройства (MD), генерирующего магнитное поле, размещенного на стороне подложки (S), несущей слой (C) покрытия, и, одновременно или частично одновременно с этапом ориентирования с помощью устройства (MD), генерирующего магнитное поле, отверждения слоя покрытия путем непосредственного облучения с помощью источника УФ и видимого облучения, размещенного на стороне подложки (S), противоположной поверхности подложки, несущей слой (C) покрытия (тот же пример, как проиллюстрировано на фиг. 5A). На фиг. 10 a2) схематически проиллюстрирован вид сверху подложки (S) с перекатывающейся полосой (RB), схематически проиллюстрированной светлоокрашенной полосой. На фиг. 10 b1) схематически проиллюстрирован второй этап эксперимента: подложку (S), несущую слой (C) покрытия с OEL, повернули на 90° в плоскости подложки и повернули вниз так, чтобы композиция для покрытия была обращена к источнику облучения для полного отверждения композиции для покрытия. На фиг. 10 b2) схематически проиллюстрирован вид сверху подложки (S), повернутой на 90° с перекатывающейся полосой (RB), схематически изображенной светлоокрашенной полосой.
[0102] На фиг. 11A-B показаны изображения образцов, полученных согласно эксперименту по фиг. 10. На фиг. 11A показан образец, полученный благодаря подложке, подходящей для настоящего изобретения, т. е. подложке, которая соответствует требованию относительно пропускания света по меньшей мере в 4% через подложку при 395 нм (т. е. длине волны спектра испускания источника излучения, используемого для отверждения композиции для покрытия на подложке). Как видно на фиг. 11A, магнитные или намагничивающиеся частицы пигмента пробиваются посредством УФ и видимого облучения через подложку и, таким образом, не переориентируются на втором этапе, поскольку признак перекатывающейся полосы расположен в перпендикулярной ориентации к магнитной оси магнитного стержня.
[0103] На фиг. 11B показан образец, полученный благодаря подложке, не подходящей для настоящего изобретения, т. е. подложке, которая не соответствует требованию относительно пропускания света по меньшей мере в 4% через подложку при 395 нм. Как видно на фиг. 11B, магнитные или намагничивающиеся частицы пигмента не полностью закреплены или зафиксированы в своей ориентации путем УФ и видимого облучения через подложку. Таким образом, магнитные или намагничивающиеся частицы пигмента переориентируются на втором этапе, когда подложку поворачивают на 90° в плоскости подложки по сравнению с положением магнитного стержня. Получившийся в результате OEL был крестообразным, т. е. имел две перпендикулярных перекатывающихся полосы.
[0104] С целью повышения долговечности путем повышения стойкости к загрязнению или химической стойкости и чистоты и, таким образом, срока службы изделия, защищаемого документа или декоративного элемента или объекта, содержащего OEL, полученный способом, описанным в данном документе, или с целью изменения их эстетического внешнего вида (например, оптического глянца), поверх OEL можно наносить один или более защитных слоев. При их наличии один или более защитных слоев обычно изготавливаются из защитных лаков. Защитные лаки могут быть прозрачными или слегка окрашенными и могут быть более или менее глянцевыми. Защитные лаки могут представлять собой радиационно-отверждаемые композиции, композиции, получаемые посредством термической сушки, или любую их комбинацию. Предпочтительно, один или более защитных слоев представляют собой радиационно-отверждаемые композиции, более предпочтительно отверждаемые под воздействием УФ и видимого излучения композиции. Защитные слои наносятся, как правило, после образования OEL.
[0105] Настоящее изобретение дополнительно предусматривает слои (OEL) с оптическим эффектом, полученные способом согласно настоящему изобретению.
[0106] OEL, описанный в данном документе, может быть обеспечен непосредственно на подложке, на которой он должен оставаться постоянно (например, для применений в банкнотах). Альтернативно, в производственных целях OEL может быть предусмотрен и на временной подложке, с которой OEL впоследствии удаляют. Это может, например, облегчить изготовление OEL, в частности, пока связующий материал еще находится в своем жидком состоянии. Затем после затвердевания композиции для покрытия для изготовления OEL временную подложку с OEL можно убирать.
[0107] Альтернативно, в другом варианте осуществления клеевой слой может присутствовать на OEL или может присутствовать на подложке, содержащей слой (OEL) с оптическим эффектом, при этом указанный клеевой слой расположен на стороне подложки, противоположной той стороне, на которой нанесен OEL, или на той же стороне, что и OEL, и сверху OEL. Таким образом, клеевой слой может быть нанесен на слой (OEL) с оптическим эффектом или на подложку, при этом указанный клеевой слой предпочтительно наносится после завершения этапа отверждения. Такое изделие можно прикреплять ко всем видам документов или иных изделий или предметов без печати или иных процессов с вовлечением машин и механизмов и довольно высоких трудозатрат. Альтернативно, подложка, описанная в данном документе, содержащая OEL, описанный в данном документе, может быть выполнена в виде переводной фольги, которую могут наносить на документ или на изделие при отдельном этапе перевода. С этой целью подложку выполняют с разделительным покрытием, на котором изготавливают OEL, как описано в данном документе. Поверх изготовленного таким образом OEL можно наносить один или более клеевых слоев.
[0108] Также в данном документе описаны подложки, содержащие более одного, т. е. два, три, четыре и т. д., слоя (OEL) с оптическим эффектом, полученного способом, описанным в данном документе.
[0109] Также в данном документе описаны изделия, в частности, защищаемые документы, декоративные элементы или объекты, содержащие слой (OEL) с оптическим эффектом, полученный согласно настоящему изобретению. Изделия, в частности защищаемые документы, декоративные элементы или объекты, могут содержать более одного (например, два, три и т. д.) OEL, полученных в соответствии с настоящим изобретением.
[0110] Как было упомянуто в данном документе выше, слой (OEL) с оптическим эффектом, полученный согласно настоящему изобретению, может использоваться в декоративных целях, а также для защиты и аутентификации защищаемого документа.
[0111] Типичные примеры декоративных элементов или объектов включают без ограничения предметы роскоши, упаковки косметических изделий, автомобильные части, электронные/электротехнические приборы, мебель и лак для ногтей.
[0112] Защищаемые документы включают без ограничения ценные документы и ценные коммерческие товары. Типичные примеры ценных документов включают без ограничения банкноты, договора, билеты, чеки, ваучеры, гербовые марки и акцизные марки, соглашения и т. п., документы, удостоверяющие личность, такие как паспорта, удостоверения личности, визы, водительские удостоверения, банковские карточки, кредитные карты, операционные карты, документы или карты доступа, входные билеты, билеты на проезд общественным транспортом или документы, дающие право на проезд общественным транспортом, и т. п. предпочтительно банкноты, документы, удостоверяющие личность, документы предоставляющие право, водительские удостоверения и кредитные карты. Выражение «ценный коммерческий товар» относится к упаковочным материалам, в частности косметическим изделиям, нутрицевтическим изделиям, фармацевтическим изделиям, спиртным напиткам, табачным изделиям, напиткам или пищевым продуктам, электротехническим/электронным изделиям, тканям или ювелирным изделиям, т. е. изделиям, которые должны быть защищены от подделки и/или противозаконного воспроизведения для гарантирования подлинности содержимого упаковки, подобного, например, к натуральным лекарственным средствам. Примеры этих упаковочных материалов включают без ограничения этикетки, такие как аутентификационные товарные этикетки, этикетки и пломбы с защитой от вскрытия. Следует отметить, что раскрытые подложки, ценные документы и ценные коммерческие товары приведены исключительно для примера без ограничения объема изобретения.
[0113] Альтернативно, слой (OEL) с оптическим эффектом можно наносить на вспомогательную подложку, такую как, например, защитная нить, защитная полоска, фольга, деколь, окно прозрачности или этикетка, и затем переносить на защищаемый документ на отдельном этапе.
[0114] Специалист может внести в конкретные варианты осуществления, описанные выше, ряд изменений в пределах сути настоящего изобретения. Эти изменения находятся в пределах объема настоящего изобретения.
[0115] В дополнение к этому все документы, на которые по всему тексту настоящего описания приводятся ссылки, настоящим полностью включены в настоящее описание, как если бы они были полностью изложены в нем.
ПРИМЕРЫ
2
[0116] Бумагу для банкноты на основе хлопка от Louisenthal (далее – Louisenthal Velin), имеющую граммаж 90 г/м, использовали в качестве подложки для примеров. Спектр пропускания (кривая A на фиг. 9) указанной бумажной подложки измеряли на спектрометре Perkin Elmer Lambda 950, оборудованном дейтериевой (УФ) и ксеноновой (видимая область) лампой и процессором данных UV WinLab (режим измерения: пропускание с применением интегрирующей сферы). Бумажную подложку закрепляли на держателе образцов и спектр пропускания измеряли в диапазоне от 250 нм до 500 нм.
[0117] Отверждаемую УФ краску для трафаретной печати, описанную в таблице 1, использовали в качестве композиции для покрытия, содержащей магнитные частицы оптически изменяющегося пигмента. Композицию для покрытия наносили на подложку в качестве 10x15 мм прямоугольного рисунка вручную с использованием трафаретной сетки T90 для образования слоя покрытия.
Таблица 1. Отверждаемая УФ краска, имеющая следующую формулу:
Эпоксиакрилатный олигомер
28%
Триметилолпропантриакрилатный мономер
19,5%
Трипропиленгликольдиакрилатный мономер
20%
Genorad 16 (Rahn)
1%
Aerosil 200 (Evonik)
1%
Speedcure TPO-L (Lambson)
2%
IRGACURE 500 (BASF)
6%
Genocure EPD (Rahn)
2%
BYK-371 (BYK)
2%
Tego Foamex N (Evonik)
2%
Несферические магнитные частицы оптически изменяющегося пигмента (7 слоев)(*)
16,5%
50
(*) пластинчатые магнитные частицы оптически изменяющегося пигмента золотисто-зеленого цвета, имеющие форму чешуек диаметром d приблизительно 9,3 мкм и толщиной приблизительно 1 мкм, полученные от компании JDS-Uniphase, г. Санта-Роза, штат Калифорния, США.
2
[0118] УФ светодиодную лампу от Phoseon (тип FireFlex 50x75 мм, 395 нм, 8 Вт/см) использовали для отверждения отверждаемой УФ краски для печати по таблице 1.
[0119] УФ светодиодную лампу расположили на расстоянии 50 мм от поверхности подложки на стороне, несущей наносимый слой покрытия, для непосредственного облучения. Альтернативно и как описано в данном документе выше, УФ светодиодную лампу размещали на расстоянии 50 мм от поверхности подложки, противоположной стороне, несущей композицию для покрытия, для облучения через подложку. В обоих случаях время облучения составляло 1/2 секунды.
[0120] Этап отверждения выполняли либо последовательно, либо частично одновременно с этапом ориентации с помощью устройства, генерирующего магнитное поле, описанного в данном документе выше.
[0121] Фотографические изображения напечатанных и затвердевших образцов (освещение: Reflecta LED Videolight RPL49, объектив: AF-S Micro Nikkor 105 мм 1:2,8 G ED; камера: Nikon D800, ручная экспозиция, с отключенными опциями автоматического улучшения цифрового изображения для обеспечения постоянства) OEL, содержащих ориентированные несферические магнитные частицы оптически изменяющегося пигмента, показаны на фиг. 4B, 5B, 6B и 7B. На фиг. 4B, 5B 6B и 7B левое изображение отображает OEL, наклоненный на 30° по часовой стрелке вертикально, изображение посредине отображает OEL, рассмотренный перпендикулярно поверхности OEL, и левое изображение отображает OEL, наклоненный на 30° против часовой стрелки вертикально.
Сравнительный пример C1 (сравнительный пример фиг. 4A и 4B)
MB
MB
MB
[0122] Бумажную подложку (Louisenthal Velin), несущую применяемый слой (C) покрытия, выполненный из композиции для покрытия согласно таблице 1, расположили на устройстве (MD), генерирующем магнитное поле, содержащем магнит (M) (NdFeB N48 постоянный магнитный стержень L x l x h = 30x18x6 мм) встроенный в корпус (K’) магнитного устройства (Lxlxh = 40x40x15 мм), выполненный из пластмассы (PPS), содержащий на своей поверхности углубление (L x l = 20x20 с глубиной в 1 мм), при этом магнит (M) встроен по центру корпуса (K’) магнитного устройства на 6 мм от поверхности корпуса магнитного устройства, противоположной к углублению, при этом его вертикальная ось по существу параллельная слою покрытия. Подложку расположили с поверхностью, несущей композицию (C) для покрытия, обращенной к устройству (MD), генерирующему магнитное поле, как проиллюстрировано на фиг. 4A, расстояние между магнитом (M) и композицией (C) для покрытия составляло 6 мм. Устройство, генерирующее магнитное поле, убрали с бумажной подложки. Композицию для покрытия отверждали путем УФ и видимого облучения с помощью УФ светодиодной лампы, размещенной на стороне композиции (CC) для покрытия, как проиллюстрировано на фиг. 4A. Изображения получившегося в результате OEL при трех разных углах обзора показаны на фиг. 4B.
Примеры согласно изобретению E1 (фиг. 5A и 5B)
MB
MB
MB
[0123] Бумажную подложку (Louisenthal Velin), несущую применяемый слой (C) покрытия, выполненный из композиции для покрытия, расположили на устройстве (MD), генерирующем магнитное поле, (то же устройство (MD), генерирующее магнитное поле, которое использовалось в сравнительном примере 1), содержащем магнит (M) (NdFeB N48 постоянный магнитный стержень L x l x h = 30x18x6 мм), встроенный в корпус (K’) магнитного устройства (Lxlxh = 40x40x15 мм), выполненный из пластмассы (PPS), содержащий на своей поверхности углубление (L x l = 20x20 с глубиной в 1 мм), при этом магнит (M) встроен по центру корпуса (K’) магнитного устройства на 6 мм от поверхности корпуса магнитного устройства, противоположной к углублению, при этом его вертикальная ось по существу параллельна слою покрытия. Подложку расположили с поверхностью, несущей композицию (C) для покрытия, обращенной к устройству (MD), генерирующему магнитное поле, как проиллюстрировано на фиг. 5A, расстояние между магнитом (M) и слоем (C) покрытия составляло 6 мм. Подложку расположили с поверхностью, несущей слой (C) покрытия, обращенной к устройству (MD), генерирующему магнитное поле, как проиллюстрировано на фиг. 5A. Одновременно с этапом ориентации композицию для покрытия отверждали путем УФ и видимого облучения с помощью УФ светодиодной лампы, размещенной на стороне, несущей слой покрытия, как проиллюстрировано на фиг. 5A. Изображения получившегося в результате слоя с оптическим эффектом при трех разных углах обзора показаны на фиг. 5B.
Сравнительный пример C2 (сравнительный пример, фиг. 6A и 6B)
MB
MB
MB
[0124] Бумажную подложку (Louisenthal Velin), несущую применяемый слой (C1) покрытия композиции (CC) для покрытия, расположили на устройстве (MD1), генерирующем магнитное поле, (то же устройство (MD), генерирующее магнитное поле, которое использовалось в сравнительном примере C1), содержащем магнит (M) (NdFeB N48 постоянный магнитный стержень L x l x h = 30x18x6 мм), встроенный в корпус (K’) магнитного устройства (Lxlxh = 40x40x15 мм), выполненный из пластмассы (PPS), содержащий на своей поверхности углубление (L x l = 20x20 с глубиной в 1 мм), при этом магнит (M1) встроен по центру корпуса (K’) магнитного устройства на 6 мм от поверхности корпуса магнитного устройства, противоположной к углублению, при этом его вертикальная ось по существу параллельна слою композиции для покрытия. Подложку расположили с поверхностью, несущей слой (C1) покрытия, обращенной к устройству (MD), генерирующему магнитное поле, как проиллюстрировано на фиг. 6A j), расстояние между магнитом (M1) и слоем (C1) покрытия составляло 6 мм. Слой (C1) покрытия последовательно с этапом ориентации отверждали путем УФ и видимого облучения с помощью УФ светодиодной лампы (L), размещенной на стороне, несущей композицию для покрытия, как проиллюстрировано на фиг. 6A k).
MB
MB
MB
[0125] Второй слой (C2) покрытия композиции для покрытия таблицы 1 наносили в области, смежной со слоем (C1) покрытия, как проиллюстрировано на фиг. 6A l); устройство (MD2), генерирующее магнитное поле, содержащее магнит (M2) (NdFeB N48 постоянный магнитный стержень L x l x h = 30x18x6 мм), встроенный в корпус магнитного устройства (Lxlxh = 40x40x15 мм), выполненный из пластмассы (PPS), при этом магнит (M2) встраивали по центру корпуса магнитного устройства на 6 мм от поверхности корпуса магнитного устройства, обращенной к подложке, при этом его вертикальная ось по существу параллельна подложке, размещали на стороне подложки (S), и одновременно со вторым слоем (C2) покрытия отверждали путем УФ и видимого облучения с помощью УФ светодиодной лампы, размещенной на стороне, несущей второй слой (C2) покрытия, как проиллюстрировано на фиг. 6A m). Изображения получившегося в результате слоя с оптическим эффектом при трех разных углах обзора показаны на фиг. 6B.
Примеры согласно изобретению E2 (фиг. 7A и 7B)
MB
MB
MB
[0126] Бумажную подложку (Louisenthal Velin), несущую применяемый слой (C1) покрытия, выполненный из композиции для покрытия, расположили на устройстве (MD1), генерирующем магнитное поле, (то же устройство (MD), генерирующее магнитное поле, которое использовалось в примере E1), содержащем магнит (M1) (NdFeB N48 постоянный магнитный стержень L x l x h = 30x18x6 мм), встроенный в корпус (K’) магнитного устройства (Lxlxh = 40x40x15 мм), выполненный из пластмассы (PPS), содержащий на своей поверхности углубление (L x l = 20x20 с глубиной в 1 мм), при этом магнит (M1) встроен по центру корпуса (K’) магнитного устройства на 6 мм от поверхности корпуса магнитного устройства, противоположной к углублению, при этом его вертикальная ось по существу параллельна слою покрытия. Подложку разместили с поверхностью, несущей слой (C1) покрытия, обращенной к устройству (MD1), генерирующему магнитное поле, как проиллюстрировано на фиг. 7A j. Одновременно с этапом ориентации слой (С1) покрытия отверждали путем УФ и видимого облучения с помощью УФ светодиодной лампы, размещенной на стороне, несущей слой покрытия, как проиллюстрировано на фиг. 7A j.
MB
MB
MB
[0127] Второй слой (C2) покрытия, выполненный из композиции для покрытия по таблице 1, наносили в области, смежной со слоем (C1), как проиллюстрировано на фиг. 7A k); устройство (MD2), генерирующее магнитное поле, (то же устройство (MD2), генерирующее магнитное поле, как и в сравнительном примере C2), содержащее магнит (M2) (NdFeB N48 постоянный магнитный стержень L x l x h = 30x18x6 мм), встроенный в корпус магнитного устройства (Lxlxh = 40x40x15 мм), выполненный из пластмассы (PPS), при этом магнит (M2) встроен по центру корпуса магнитного устройства на 6 мм от поверхности корпуса магнитного устройства, обращенной к подложке, при этом его вертикальная ось по существу параллельная подложке, размещали на стороне подложки, противоположной к стороне, несущей слой (C2), и одновременно со слоем (C2) отверждали путем УФ и видимого облучения с помощью УФ светодиодной лампы, размещенной на стороне подложки, как проиллюстрировано на фиг. 7A l). Изображения получившегося в результате слоя с оптическим эффектом при трех разных углах обзора показаны на фиг. 7B.